(57)【要約】      （修正有）【課題】形成画像における白点の発生を抑制する電子写真感光体を提供する。【解決手段】電子写真感光体は、単層の感光層備、電荷発生剤と、電子輸送剤と、バインダー樹脂とを含有する。電子輸送剤は、ハロゲン原子を有する特定の化合物を含む。バインダー樹脂は、一般式（１１）と、（１２）と（１３）で表される末端基とを含むポリアリレート樹脂を含む。一般式（１３）中、Ｒfは、少なくとも１つのフルオロ基を有する鎖状脂肪族基を表す。感光層と炭酸カルシウムとを摩擦させたときの炭酸カルシウムの帯電量は、＋８．０μＣ／ｇ以上である。2018180245.tif 000066【選択図】なし【特許請求の範囲】
【請求項１】
導電性基体と、単層の感光層とを備える電子写真感光体であって、
前記感光層は、電荷発生剤と、電子輸送剤と、バインダー樹脂とを含有し、
前記電子輸送剤は、ハロゲン原子を有する一般式（１）、（２）、（３）、（４）又は（５）で表される化合物を含み、
前記バインダー樹脂は、ポリアリレート樹脂を含み、
前記ポリアリレート樹脂は、一般式（１１）で表される繰り返し単位の少なくとも１種と、一般式（１２）で表される繰り返し単位の少なくとも１種と、一般式（１３）で表される末端基とを含み、
前記感光層と炭酸カルシウムとを摩擦させたときの前記炭酸カルシウムの帯電量は、＋８．０μＣ／ｇ以上である、電子写真感光体。
【化１】
2018180245.tif 000053
（前記一般式（１）中、Ｒ1は、１つ以上のハロゲン原子を有する炭素原子数１以上８以下のアルキル基、１つ以上のハロゲン原子を有する炭素原子数３以上１０以下のシクロアルキル基、１つ以上のハロゲン原子を有し炭素原子数１以上６以下のアルキル基を有してもよい炭素原子数６以上１４以下のアリール基、１つ以上のハロゲン原子を有する複素環基、又は１つ以上のハロゲン原子を有する炭素原子数７以上２０以下のアラルキル基を表し、
前記一般式（２）中、Ｒ21及びＲ22は、各々独立に、炭素原子数１以上６以下のアルキル基を表し、Ｒ23はハロゲン原子を表し、
前記一般式（３）中、Ｒ31、Ｒ32、Ｒ33、Ｒ34、Ｒ35及びＲ36は、各々独立に、ハロゲン原子、水素原子、１つ以上のハロゲン原子を有してもよい炭素原子数１以上６以下のアルキル基、１つ以上のハロゲン原子を有してもよい炭素原子数２以上６以下のアルケニル基、１つ以上のハロゲン原子を有してもよい炭素原子数１以上６以下のアルコキシ基、１つ以上のハロゲン原子を有してもよい炭素原子数７以上２０以下のアラルキル基、１つ以上のハロゲン原子を有してもよい炭素原子数６以上１４以下のアリール基、１つ以上のハロゲン原子を有してもよい複素環基、シアノ基、ニトロ基、ヒドロキシル基、カルボキシル基又はアミノ基を表し、但しＲ31、Ｒ32、Ｒ33、Ｒ34、Ｒ35及びＲ36のうちの少なくとも一は１つ以上のハロゲン原子を有する基又はハロゲン原子表し、Ｘは酸素原子、硫黄原子又は＝Ｃ（ＣＮ）2を表し、Ｙは酸素原子又は硫黄原子を表し、
前記一般式（４）中、Ｒ41及びＲ42は、各々独立に、１つ以上のハロゲン原子を有する炭素原子数１以上８以下のアルキル基、１つ以上のハロゲン原子を有し炭素原子数１以上６以下のアルキル基を有してもよい炭素原子数６以上１４以下のアリール基、１つ以上のハロゲン原子を有する炭素原子数７以上２０以下のアラルキル基、又は１つ以上のハロゲン原子を有する炭素原子数３以上２０以下のシクロアルキル基を表し、Ｒ43及びＲ44は、各々独立に、炭素原子数１以上６以下のアルキル基、炭素原子数６以上１４以下のアリール基、炭素原子数３以上２０以下のシクロアルキル基又は複素環基を表し、ｂ１及びｂ２は、各々独立に、０以上４以下の整数を表し、
前記一般式（５）中、Ｒ51及びＲ52は、各々独立に、１つ以上のハロゲン原子を有してもよい炭素原子数６以上１４以下のアリール基、１つ以上のハロゲン原子を有してもよく炭素原子数１以上６以下のアルキル基を少なくとも１つ有する炭素原子数６以上１４以下のアリール基、１つ以上のハロゲン原子を有してもよくベンゾイル基を少なくとも１つ有する炭素原子数６以上１４以下のアリール基、１つ以上のハロゲン原子を有してもよい炭素原子数７以上２０以下のアラルキル基、１つ以上のハロゲン原子を有してもよい炭素原子数１以上８以下のアルキル基、又は１つ以上のハロゲン原子を有してもよい炭素原子数３以上１０以下のシクロアルキル基を表し、但しＲ51及びＲ52のうち少なくとも一は１つ以上のハロゲン原子を有する基を表す。）
【化２】
2018180245.tif 000054
（前記一般式（１１）中、Ｒ101、Ｒ102、Ｒ103及びＲ104は、各々独立に、水素原子又はメチル基を表し、Ｒ105及びＲ106は、各々独立に、水素原子又は炭素原子数１以上４以下のアルキル基を表し、Ｒ105及びＲ106は互いに結合して炭素原子数５以上７以下のシクロアルキリデン基を表してもよく、
前記一般式（１２）中、Ｚ1は、化学式（１２Ａ）、（１２Ｂ）、（１２Ｃ）又は（１２Ｄ）で表される二価の基を表し、但し前記一般式（１２）で表される繰り返し単位が１種である場合には、Ｚ1は前記化学式（１２Ｄ）で表される二価の基ではなく、
前記一般式（１３）中、Ｒfは、少なくとも１つのフルオロ基を有する鎖状脂肪族基を表す。）
【化３】
2018180245.tif 000055
【請求項２】
前記ポリアリレート樹脂は、前記一般式（１２）で表される繰り返し単位の少なくとも２種を含み、前記一般式（１２）で表される繰り返し単位として、一般式（１２−１）で表される繰り返し単位と、一般式（１２−２）で表される繰り返し単位とを少なくとも含む、請求項１に記載の電子写真感光体。
【化４】
2018180245.tif 000056
（前記一般式（１２−２）中、Ｚ2は、前記化学式（１２Ａ）、（１２Ｂ）又は（１２Ｄ）で表される二価の基を表す。）
【請求項３】
前記一般式（１３）で表される末端基は、一般式（１３−１）で表される末端基である、請求項１又は２に記載の電子写真感光体。
【化５】
2018180245.tif 000057
（前記一般式（１３−１）中、
Ｑ1は、直鎖状又は分枝鎖状の炭素原子数１以上６以下のパーフルオロアルキル基を表し、
Ｑ2は、直鎖状又は分枝鎖状の炭素原子数１以上６以下のパーフルオロアルキレン基を表し、
ｎは、０以上２以下の整数を表し、ｎが２を表すとき２つのＱ2は互いに同一であっても異なっていてもよい。）
【請求項４】
前記一般式（１３）で表される末端基は、化学式（Ｍ１）、（Ｍ２）、（Ｍ３）又は（Ｍ４）で表される末端基である、請求項１〜３の何れか一項に記載の電子写真感光体。
【化６】
2018180245.tif 000058
【請求項５】
前記一般式（１）中、Ｒ1は、１つ以上のハロゲン原子を有する炭素原子数１以上８以下のアルキル基を表し、
前記一般式（２）中、Ｒ21及びＲ22は、各々独立に、炭素原子数１以上４以下のアルキル基を表し、Ｒ23はハロゲン原子を表し、
前記一般式（３）中、Ｒ31、Ｒ32、Ｒ33、Ｒ34、Ｒ35及びＲ36は、各々独立に、１つ以上のハロゲン原子を有する炭素原子数６以上１４以下のアリール基、又は炭素原子数１以上６以下のアルキル基を表し、但しＲ31、Ｒ32、Ｒ33、Ｒ34、Ｒ35及びＲ36のうちの少なくとも一は１つ以上のハロゲン原子を有する炭素原子数６以上１４以下のアリール基を表し、Ｘは酸素原子を表し、Ｙは酸素原子を表し、
前記一般式（４）中、Ｒ41及びＲ42は、各々独立に、１つ以上のハロゲン原子を有する炭素原子数１以上８以下のアルキル基、又は１つ以上のハロゲン原子を有する炭素原子数７以上２０以下のアラルキル基を表し、ｂ１及びｂ２は、０を表し、
前記一般式（５）中、Ｒ51及びＲ52は、各々独立に、１つ以上のハロゲン原子を有してもよく炭素原子数１以上６以下のアルキル基を少なくとも１つ有する炭素原子数６以上１４以下のアリール基、又は１つ以上のハロゲン原子を有してもよい炭素原子数７以上２０以下のアラルキル基を表し、但しＲ51及びＲ52のうち少なくとも一は１つ以上のハロゲン原子を有する基を表す、請求項１〜４の何れか一項に記載の電子写真感光体。
【請求項６】
前記一般式（１１）中、Ｒ101及びＲ103は各々メチル基を表し、Ｒ102及びＲ104は各々水素原子を表し、Ｒ105及びＲ106は互いに結合して炭素原子数５以上７以下のシクロアルキリデン基を表す、請求項１〜５の何れか一項に記載の電子写真感光体。
【請求項７】
前記ポリアリレート樹脂は、化学式（１１−２）で表される繰り返し単位と、化学式（１２−１Ｃ）で表される繰り返し単位と、化学式（１２−２Ａ）、（１２−２Ｂ）又は（１２−２Ｄ）で表される繰り返し単位と、化学式（Ｍ１）、（Ｍ２）、（Ｍ３）又は（Ｍ４）で表される末端基とを含む、請求項６に記載の電子写真感光体。
【化７】
2018180245.tif 000059
【化８】
2018180245.tif 000060
【請求項８】
前記末端基は、前記化学式（Ｍ１）、（Ｍ３）又は（Ｍ４）で表される末端基である、請求項７に記載の電子写真感光体。
【請求項９】
前記ポリアリレート樹脂は、前記化学式（１１−２）で表される繰り返し単位と、前記化学式（１２−１Ｃ）で表される繰り返し単位と、前記化学式（１２−２Ａ）で表される繰り返し単位と、前記化学式（Ｍ１）で表される末端基とを含み、
前記電子輸送剤は、化学式（３−Ｅ３）、（４−Ｅ４）、（４−Ｅ５）又は（５−Ｅ６）で表される化合物を含む、請求項７又は８に記載の電子写真感光体。
【化９】
2018180245.tif 000061
【請求項１０】
前記ポリアリレート樹脂は、前記化学式（１１−２）で表される繰り返し単位と、前記化学式（１２−１Ｃ）で表される繰り返し単位と、前記化学式（１２−２Ｂ）で表される繰り返し単位と、前記化学式（Ｍ１）で表される末端基とを含み、
前記電子輸送剤は、化学式（２−Ｅ２）で表される化合物を含む、請求項７又は８に記載の電子写真感光体。
【化１０】
2018180245.tif 000062
【請求項１１】
前記一般式（１１）中、Ｒ101、Ｒ103及びＲ106は、各々、メチル基を表し、Ｒ102、Ｒ104及びＲ105は、各々、水素原子を表す、請求項１〜５の何れか一項に記載の電子写真感光体。
【請求項１２】
前記ポリアリレート樹脂は、化学式（１１−４）で表される繰り返し単位と、化学式（１２−１Ｃ）で表される繰り返し単位と、化学式（１２−２Ａ）で表される繰り返し単位と、化学式（Ｍ１）で表される末端基とを含む、請求項１１に記載の電子写真感光体。
【化１１】
2018180245.tif 000063
【請求項１３】
前記電子輸送剤は、化学式（２−Ｅ２）で表される化合物を含む、請求項１２に記載の電子写真感光体。
【化１２】
2018180245.tif 000064
【請求項１４】
前記電子輸送剤は、前記一般式（１）、（４）又は（５）で表される化合物を含む、請求項１〜５の何れか一項に記載の電子写真感光体。
【請求項１５】
前記一般式（１）で表される化合物は、化学式（１−Ｅ１）で表される化合物であり、
前記一般式（４）で表される化合物は、化学式（４−Ｅ４）又は（４−Ｅ５）で表される化合物であり、
前記一般式（５）で表される化合物は、化学式（５−Ｅ６）で表される化合物である、請求項１４に記載の電子写真感光体。
【化１３】
2018180245.tif 000065
【請求項１６】
請求項１〜１５の何れか一項に記載の電子写真感光体を備える、プロセスカートリッジ。
【請求項１７】
像担持体と、
前記像担持体の表面を帯電させる帯電部と、
帯電された前記像担持体の前記表面を露光して、前記像担持体の前記表面に静電潜像を形成する露光部と、
前記静電潜像をトナー像として現像する現像部と、
前記トナー像を前記像担持体から記録媒体へ転写する転写部と
を備える画像形成装置であって、
前記帯電部の帯電極性は、正極性であり、
前記転写部は、前記像担持体の前記表面と前記記録媒体とを接触させながら前記トナー像を前記像担持体から前記記録媒体へ転写し、
前記像担持体は、請求項１〜１５の何れか一項に記載の電子写真感光体である、画像形成装置。
【請求項１８】
前記現像部は、前記像担持体の前記表面と接触しながら、前記静電潜像を前記トナー像として現像する、請求項１７に記載の画像形成装置。
【請求項１９】
前記現像部は、前記像担持体の前記表面を清掃する、請求項１７又は１８に記載の画像形成装置。
【請求項２０】
前記帯電部は、帯電ローラーである、請求項１７〜１９の何れか一項に記載の画像形成装置。
【発明の詳細な説明】
【技術分野】
【０００１】
本発明は、電子写真感光体、プロセスカートリッジ及び画像形成装置に関する。
【背景技術】
【０００２】
電子写真感光体は、像担持体として電子写真方式の画像形成装置（例えば、プリンター又は複合機）において用いられる。電子写真感光体は、感光層を備える。電子写真感光体としては、例えば、単層型電子写真感光体及び積層型電子写真感光体が用いられる。単層型電子写真感光体は、電荷発生の機能と、電荷輸送の機能とを有する単層の感光層を備える。積層型電子写真感光体は、電荷発生の機能を有する電荷発生層と、電荷輸送の機能を有する電荷輸送層とを含む感光層を備える。
【０００３】
特許文献１には、特定構造の二価カルボン酸成分と、二価フェノール成分とから得られるポリアリレート樹脂を含有する電子写真感光体が記載されている。
【先行技術文献】
【特許文献】
【０００４】
【特許文献１】特開平１０−２０５１４号公報
【発明の概要】
【発明が解決しようとする課題】
【０００５】
しかし、本発明者らの検討により、特許文献１に記載のポリアリレート樹脂を用いた電子写真感光体は、形成画像における白点の発生を抑制する点で不十分であることが判明した。
【０００６】
本発明は上述の課題に鑑みてなされたものであり、その目的は、形成画像における白点の発生を抑制する電子写真感光体を提供することである。また、本発明の別の目的は、形成画像における白点の発生を抑制するプロセスカートリッジ及び画像形成装置を提供することである。
【課題を解決するための手段】
【０００７】
本発明の電子写真感光体は、導電性基体と、単層の感光層とを備える。前記感光層は、電荷発生剤と、電子輸送剤と、バインダー樹脂とを含有する。前記電子輸送剤は、ハロゲン原子を有する一般式（１）、（２）、（３）、（４）又は（５）で表される化合物を含む。前記バインダー樹脂は、ポリアリレート樹脂を含む。前記ポリアリレート樹脂は、一般式（１１）で表される繰り返し単位の少なくとも１種と、一般式（１２）で表される繰り返し単位の少なくとも１種と、一般式（１３）で表される末端基とを含む。前記感光層と炭酸カルシウムとを摩擦させたときの前記炭酸カルシウムの帯電量は、＋８．０μＣ／ｇ以上である。
【０００８】
【化１】
2018180245.tif 000002
【０００９】
前記一般式（１）中、Ｒ1は、１つ以上のハロゲン原子を有する炭素原子数１以上８以下のアルキル基、１つ以上のハロゲン原子を有する炭素原子数３以上１０以下のシクロアルキル基、１つ以上のハロゲン原子を有し炭素原子数１以上６以下のアルキル基を有してもよい炭素原子数６以上１４以下のアリール基、１つ以上のハロゲン原子を有する複素環基、又は１つ以上のハロゲン原子を有する炭素原子数７以上２０以下のアラルキル基を表す。前記一般式（２）中、Ｒ21及びＲ22は、各々独立に、炭素原子数１以上６以下のアルキル基を表し、Ｒ23はハロゲン原子を表す。前記一般式（３）中、Ｒ31、Ｒ32、Ｒ33、Ｒ34、Ｒ35及びＲ36は、各々独立に、ハロゲン原子、水素原子、１つ以上のハロゲン原子を有してもよい炭素原子数１以上６以下のアルキル基、１つ以上のハロゲン原子を有してもよい炭素原子数２以上６以下のアルケニル基、１つ以上のハロゲン原子を有してもよい炭素原子数１以上６以下のアルコキシ基、１つ以上のハロゲン原子を有してもよい炭素原子数７以上２０以下のアラルキル基、１つ以上のハロゲン原子を有してもよい炭素原子数６以上１４以下のアリール基、１つ以上のハロゲン原子を有してもよい複素環基、シアノ基、ニトロ基、ヒドロキシル基、カルボキシル基又はアミノ基を表す。但しＲ31、Ｒ32、Ｒ33、Ｒ34、Ｒ35及びＲ36のうちの少なくとも一は１つ以上のハロゲン原子を有する基又はハロゲン原子表す。Ｘは酸素原子、硫黄原子又は＝Ｃ（ＣＮ）2を表す。Ｙは酸素原子又は硫黄原子を表す。前記一般式（４）中、Ｒ41及びＲ42は、各々独立に、１つ以上のハロゲン原子を有する炭素原子数１以上８以下のアルキル基、１つ以上のハロゲン原子を有し炭素原子数１以上６以下のアルキル基を有してもよい炭素原子数６以上１４以下のアリール基、１つ以上のハロゲン原子を有する炭素原子数７以上２０以下のアラルキル基、又は１つ以上のハロゲン原子を有する炭素原子数３以上２０以下のシクロアルキル基を表し、Ｒ43及びＲ44は、各々独立に、炭素原子数１以上６以下のアルキル基、炭素原子数６以上１４以下のアリール基、炭素原子数３以上２０以下のシクロアルキル基又は複素環基を表し、ｂ１及びｂ２は、各々独立に、０以上４以下の整数を表す。前記一般式（５）中、Ｒ51及びＲ52は、各々独立に、１つ以上のハロゲン原子を有してもよい炭素原子数６以上１４以下のアリール基、１つ以上のハロゲン原子を有してもよく炭素原子数１以上６以下のアルキル基を少なくとも１つ有する炭素原子数６以上１４以下のアリール基、１つ以上のハロゲン原子を有してもよくベンゾイル基を少なくとも１つ有する炭素原子数６以上１４以下のアリール基、１つ以上のハロゲン原子を有してもよい炭素原子数７以上２０以下のアラルキル基、１つ以上のハロゲン原子を有してもよい炭素原子数１以上８以下のアルキル基、又は１つ以上のハロゲン原子を有してもよい炭素原子数３以上１０以下のシクロアルキル基を表す。但しＲ51及びＲ52のうち少なくとも一は１つ以上のハロゲン原子を有する基を表す。
【００１０】
【化２】
2018180245.tif 000003
【００１１】
前記一般式（１１）中、Ｒ101、Ｒ102、Ｒ103及びＲ104は、各々独立に、水素原子又はメチル基を表す。Ｒ105及びＲ106は、各々独立に、水素原子又は炭素原子数１以上４以下のアルキル基を表す。Ｒ105及びＲ106は互いに結合して炭素原子数５以上７以下のシクロアルキリデン基を表してもよい。前記一般式（１２）中、Ｚ1は、化学式（１２Ａ）、（１２Ｂ）、（１２Ｃ）又は（１２Ｄ）で表される二価の基を表す。但し前記一般式（１２）で表される繰り返し単位が１種である場合には、Ｚ1は前記化学式（１２Ｄ）で表される二価の基ではない。前記一般式（１３）中、Ｒfは、少なくとも１つのフルオロ基を有する鎖状脂肪族基を表す。
【００１２】
【化３】
2018180245.tif 000004
【００１３】
本発明のプロセスカートリッジは、上述の電子写真感光体を備える。
【００１４】
本発明の画像形成装置は、像担持体と、帯電部と、露光部と、現像部と、転写部とを備える。前記帯電部は、前記像担持体の表面を帯電させる。前記露光部は、帯電された前記像担持体の前記表面を露光して、前記像担持体の前記表面に静電潜像を形成する。前記現像部は、前記静電潜像をトナー像として現像する。前記転写部は、前記トナー像を前記像担持体から記録媒体へ転写する。前記帯電部の帯電極性は、正極性である。前記転写部は、前記像担持体の前記表面と前記記録媒体とを接触させながら前記トナー像を前記像担持体から前記記録媒体へ転写する。前記像担持体は、上述の電子写真感光体である。
【発明の効果】
【００１５】
本発明の電子写真感光体によれば、形成画像における白点の発生を抑制することができる。また、本発明のプロセスカートリッジ及び画像形成装置によれば、このような電子写真感光体を備えることで、形成画像における白点の発生を抑制することができる。
【図面の簡単な説明】
【００１６】
【図１】（ａ）、（ｂ）及び（ｃ）は、それぞれ、本発明の実施形態に係る電子写真感光体の一例を示す断面図である。
【図２】感光層と炭酸カルシウムとを摩擦させたときの炭酸カルシウムの帯電量を測定する方法を説明するための図である。
【図３】画像形成装置の構成の一例を示す図であり、この画像形成装置は本発明の実施形態に係る電子写真感光体を備える。
【発明を実施するための形態】
【００１７】
以下、本発明の実施形態について詳細に説明する。しかし、本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００１８】
以下、ハロゲン原子、炭素原子数１以上８以下のアルキル基、炭素原子数１以上６以下のアルキル基、炭素原子数１以上４以下のアルキル基、炭素原子数１以上３以下のアルキル基、炭素原子数３以上５以下のアルキル基、炭素原子数１以上６以下のアルコキシ基、炭素原子数６以上１４以下のアリール基、炭素原子数６以上１０以下のアリール基、炭素原子数３以上２０以下のシクロアルキル基、炭素原子数３以上１０以下のシクロアルキル基、複素環基、炭素原子数７以上２０以下のアラルキル基、炭素原子数２以上６以下のアルケニル基及び炭素原子数５以上７以下のシクロアルキリデン基は、何ら規定していなければ、各々次の意味である。
【００１９】
ハロゲン原子（ハロゲン基）としては、例えば、フッ素原子（フルオロ基）、塩素原子（クロロ基）、臭素原子（ブロモ基）及びヨウ素原子（ヨード基）が挙げられる。
【００２０】
炭素原子数１以上８以下のアルキル基、炭素原子数１以上６以下のアルキル基、炭素原子数１以上４以下のアルキル基、炭素原子数１以上３以下のアルキル基及び炭素原子数３以上５以下のアルキル基は、各々、直鎖状又は分枝鎖状で非置換である。炭素原子数１以上８以下のアルキル基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、イソペンチル基、ネオペンチル基、１，２−ジメチルプロピル基、ヘキシル基、ヘプチル基及びオクチル基が挙げられる。炭素原子数１以上６以下のアルキル基の例は、炭素原子数１以上８以下のアルキル基の例として述べた基のうち、炭素原子数が１以上６以下である基である。炭素原子数１以上４以下のアルキル基の例は、炭素原子数１以上８以下のアルキル基の例として述べた基のうち、炭素原子数が１以上４以下である基である。炭素原子数１以上３以下のアルキル基の例は、炭素原子数１以上８以下のアルキル基の例として述べた基のうち、炭素原子数が１以上３以下である基である。炭素原子数３以上５以下のアルキル基の例は、炭素原子数１以上８以下のアルキル基の例として述べた基のうち、炭素原子数が３以上５以下である基である。
【００２１】
炭素原子数１以上６以下のアルコキシ基は、直鎖状又は分枝鎖状で非置換である。炭素原子数１以上６以下のアルコキシ基としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、イソペントキシ基、ネオペントキシ基及びヘキシル基が挙げられる。
【００２２】
炭素原子数６以上１４以下のアリール基及び炭素原子数６以上１０以下のアリール基の各々は、非置換である。炭素原子数６以上１４以下のアリール基としては、例えば、フェニル基、ナフチル基、インダセニル基、ビフェニレニル基、アセナフチレニル基、アントリル基及びフェナントリル基が挙げられる。炭素原子数６以上１０以下のアリール基としては、例えば、フェニル基及びナフチル基である。
【００２３】
炭素原子数３以上２０以下のシクロアルキル基及び炭素原子数３以上１０以下のシクロアルキル基は、各々、非置換である。炭素原子数３以上２０以下のシクロアルキル基としては、例えば、シクロプロピル基、シクロブチル基、シクロペンチル基、シクロヘキシル基、シクロヘプチル基、シクロオクチル基、シクロノニル基、シクロデシル基、シクロウンデシル基、シクロドデシル基、シクロトリデシル基、シクロテトラデシル基、シクロペンタデシル基、シクロヘキサデシル基、シクロオクタデシル基、シクロノナデシル基及びシクロイコシル基が挙げられる。炭素原子数３以上１０以下のシクロアルキル基の例は、炭素原子数３以上２０以下のシクロアルキル基の例として述べた基のうち、炭素原子数が３以上１０以下である基である。
【００２４】
複素環基としては、例えば、５員以上１４員以下の複素環基が挙げられる。５員以上１４員以下の複素環基としては、例えば、炭素原子以外に１個以上３個以下のヘテロ原子を含む５員又は６員の単環の複素環基；このような単環の複素環が２個縮合した複素環基；このような単環の複素環と、５員又は６員の単環の炭化水素環とが縮合した複素環基；このような単環の複素環が３個縮合した複素環基；このような単環の複素環２個と、５員又は６員の単環の炭化水素環１個とが縮合した複素環基；及びこのような単環の複素環１個と、５員又は６員の単環の炭化水素環２個とが縮合した複素環基が挙げられる。ヘテロ原子は、窒素原子、硫黄原子及び酸素原子からなる群から選択される１種以上である。５員以上１４員以下の複素環基の具体例としては、ピペリジニル基、ピペラジニル基、モルホリニル基、チオフェニル基、フラニル基、ピロリル基、イミダゾリル基、ピラゾリル基、イソチアゾリル基、イソオキサゾリル基、オキサゾリル基、イソオキサゾリル基、チアゾリル基、イソチアゾリル基、フラザニル基、ピラニル基、ピリジル基、ピリダジニル基、ピリミジニル基、ピラジニル基、インドリル基、１Ｈ−インダゾリル基、イソインドリル基、クロメニル基、キノリニル基、イソキノリニル基、プリニル基、プテリジニル基、トリアゾリル基、テトラゾリル基、４Ｈ−キノリジニル基、ナフチリジニル基、ベンゾフラニル基、１，３−ベンゾジオキソリル基、ベンゾオキサゾリル基、ベンゾチアゾリル基、ベンズイミダゾリル基、カルバゾリル基、フェナントリジニル基、アクリジニル基、フェナジニル基及びフェナントロリニル基が挙げられる。
【００２５】
炭素原子数７以上２０以下のアラルキル基は、非置換である。炭素原子数７以上２０以下のアラルキル基は、例えば、炭素原子数６以上１４以下のアリール基を有する炭素原子数１以上６以下のアルキル基である。
【００２６】
炭素原子数２以上６以下のアルケニル基は、直鎖状又は分枝鎖状で非置換である。炭素原子数２以上６以下のアルケニル基は、１つ以上３つ以下の二重結合を有する。炭素原子数２以上６以下のアルケニル基としては、例えば、エテニル基、プロぺニル基、ブテニル基、ブタジエニル基、ペンテニル基、ヘキセニル基、ヘキサジエニル基及びヘキサトリニル基が挙げられる。
【００２７】
炭素原子数５以上７以下のシクロアルキリデン基は、非置換である。炭素原子数５以上７以下のシクロアルキリデン基としては、例えば、シクロペンチリデン基、シクロヘキシリデン基及びシクロへプチリデン基が挙げられる。炭素原子数５以上７以下のシクロアルキリデン基は、下記一般式で表される。一般式中、ｔは１以上３以下の整数を表し、＊は結合手を表す。ｔは２を表すことが好ましい。
【００２８】
【化４】
2018180245.tif 000005
【００２９】
＜電子写真感光体＞
本実施形態は電子写真感光体（以下、感光体と記載することがある）に関する。本実施形態の感光体は、形成画像における白点の発生を抑制することができる。その理由は、以下のように推測される。
【００３０】
本実施形態の感光体が備える感光層は、電子輸送剤として、後述する一般式（１）、（２）、（３）、（４）又は（５）で表される化合物（以下、それぞれを化合物（１）、（２）、（３）、（４）及び（５）と記載することがある）を含有する。化合物（１）〜（５）は何れもハロゲン原子を有し且つ所定の骨格を有する。また、感光層は、ポリアリレート樹脂を含有する。このポリアリレート樹脂は、一般式（１１）で表される繰り返し単位の少なくとも１種と、一般式（１２）で表される繰り返し単位の少なくとも１種と、一般式（１３）で表される末端基とを含む。一般式（１３）で表される末端基は、少なくとも１つのフルオロ基を有し且つ所定の骨格を有する。ハロゲン原子を有し且つ所定の骨格を有する電子輸送剤と、少なくとも１つのフルオロ基を有し且つ所定の骨格を有する末端基を含むポリアリレート樹脂とを感光層が含有することで、感光層と炭酸カルシウムとを摩擦させたときの炭酸カルシウムの帯電量を＋８．０μＣ／ｇ以上とすることができる。感光層と炭酸カルシウムとを摩擦させたときの炭酸カルシウムの帯電量が＋８．０μＣ／ｇ以上であることで、形成画像における白点の発生を好適に抑制することができる。
【００３１】
次に、図１を参照して、感光体１００の構造について説明する。図１は、本実施形態の感光体１００の一例を示す断面図である。
【００３２】
図１（ａ）に示すように、感光体１００は、例えば、導電性基体１０１と感光層１０２とを備える。感光層１０２は単層である。感光体１００は、単層の感光層１０２を備える単層型電子写真感光体である。
【００３３】
図１（ｂ）に示すように、感光体１００は、導電性基体１０１と、感光層１０２と、中間層１０３（下引き層）とを備えてもよい。中間層１０３は、導電性基体１０１と感光層１０２との間に設けられる。図１（ａ）に示すように、感光層１０２は導電性基体１０１上に直接設けられてもよい。或いは、図１（ｂ）に示すように、感光層１０２は導電性基体１０１上に中間層１０３を介して設けられてもよい。
【００３４】
図１（ｃ）に示すように、感光体１００は、導電性基体１０１と、感光層１０２と、保護層１０４とを備えてもよい。保護層１０４は、感光層１０２上に設けられる。
【００３５】
感光層１０２の厚さは、感光層としての機能を十分に発現できる限り、特に限定されない。感光層１０２の厚さは、５μｍ以上１００μｍ以下であることが好ましく、１０μｍ以上５０μｍ以下であることがより好ましい。
【００３６】
形成画像における白点の発生を抑制するためには、感光層１０２が、感光体１００の最表面層として配置されることが好ましい。
【００３７】
以上、図１を参照して、感光体１００の構造について説明した。次に、感光体について更に詳細に説明する。
【００３８】
＜感光層＞
感光層は、電荷発生剤と、電子輸送剤と、バインダー樹脂とを含有する。感光層は、正孔輸送剤を含有してもよい。感光層は、必要に応じて、添加剤を含有してもよい。
【００３９】
（炭酸カルシウムの帯電量）
感光層と炭酸カルシウムとを摩擦させたときの炭酸カルシウムの帯電量（以下、炭酸カルシウムの帯電量と記載することがある）は、＋８．０μＣ／ｇ以上である。炭酸カルシウムは、記録媒体の微小成分の一例である紙粉の主成分である。
【００４０】
炭酸カルシウムの帯電量が＋８．０μＣ／ｇ未満であると、形成画像に白点が発生する。その理由は、以下のように推測される。炭酸カルシウムの帯電量が＋８．０μＣ／ｇ未満であると、画像形成において記録媒体が感光体と接触して摩擦されたときに、記録媒体の微小成分が十分に正帯電しない。そのため、画像形成の帯電工程で感光体の表面が正極性に帯電される場合に、正帯電性が不十分な微小成分が、感光体の表面に電気的に引き寄せられる。これにより、感光体の表面に記録媒体の微小成分が付着し易くなり、形成画像に白点が発生する。
【００４１】
形成画像における白点の発生を抑制するためには、炭酸カルシウムの帯電量は、＋１１．０μＣ／ｇ以上であることが好ましく、＋１２．０μＣ／ｇ以上であることがより好ましい。なお、炭酸カルシウムの帯電量の上限としては、感光体の感光層として機能し得る限り特に限定されないが、製造コストの観点から＋２０．０μＣ／ｇであることが好ましい。
【００４２】
以下、図２を参照して、感光層１０２と炭酸カルシウムとを摩擦させたときの炭酸カルシウムの帯電量を測定する方法を説明する。炭酸カルシウムの帯電量は、第一ステップ、第二ステップ、第三ステップ及び第四ステップを行うことにより測定される。第一ステップでは、感光層１０２を２個準備する。２個の感光層１０２の一方が第一感光層１０２ａである。感光層１０２の他方が第二感光層１０２ｂである。第一感光層１０２ａ及び第二感光層１０２ｂは、直径３ｃｍの円形状である。第二ステップでは、０．００７ｇの炭酸カルシウムを、第一感光層１０２ａの上に載せる。これにより、炭酸カルシウムで構成される炭酸カルシウム層２４を形成する。続いて、炭酸カルシウム層２４上に第二感光層１０２ｂを載せる。第三ステップでは、温度２３℃且つ相対湿度５０％ＲＨの環境下で、第二感光層１０２ｂを固定したまま、回転速度６０ｒｐｍで６０秒間第一感光層１０２ａを回転させる。これにより、第一感光層１０２ａと第二感光層１０２ｂとの間で、炭酸カルシウム層２４に含まれる炭酸カルシウムを摩擦して炭酸カルシウムを帯電させる。第四ステップでは、帯電させた炭酸カルシウムを、帯電量測定装置を用いて吸引する。吸引された炭酸カルシウムの総電気量Ｑと質量Ｍとを帯電量測定装置を用いて測定し、式Ｑ／Ｍから炭酸カルシウムの帯電量を算出する。なお、炭酸カルシウムの帯電量は、具体的には、実施例に記載の方法で測定される。以上、図２を参照して、感光層１０２と炭酸カルシウムとを摩擦させたときの炭酸カルシウムの帯電量を測定する方法を説明した。
【００４３】
炭酸カルシウムの帯電量は、例えば、電子輸送剤の種類、並びに電子輸送剤が有するハロゲン原子の数及びハロゲン原子の種類を変更することにより調整できる。また、炭酸カルシウムの帯電量は、例えば、ポリアリレート樹脂の種類、ポリアリレート樹脂の末端基の種類、及びポリアリレート樹脂の末端基が有するフルオロ基の数を変更することによっても調整できる。更に、炭酸カルシウムの帯電量は、例えば、電子輸送剤とポリアリレート樹脂との組み合わせを変更することによっても調整できる。
【００４４】
（電子輸送剤）
電子輸送剤は、化合物（１）、（２）、（３）、（４）又は（５）を含む。化合物（１）〜（５）は、何れもハロゲン原子を有する。化合物（１）〜（５）が有するハロゲン原子としては、フッ素原子又は塩素原子が好ましく、塩素原子がより好ましい。以下、化合物（１）〜（５）について説明する。
【００４５】
［化合物（１）］
化合物（１）は、下記一般式（１）で表される。
【００４６】
【化５】
2018180245.tif 000006
【００４７】
一般式（１）中、Ｒ1は、１つ以上のハロゲン原子を有する炭素原子数１以上８以下のアルキル基；１つ以上のハロゲン原子を有する炭素原子数３以上１０以下のシクロアルキル基；１つ以上のハロゲン原子を有し炭素原子数１以上６以下のアルキル基を有してもよい炭素原子数６以上１４以下のアリール基；１つ以上のハロゲン原子を有する複素環基；又は１つ以上のハロゲン原子を有する炭素原子数７以上２０以下のアラルキル基を表す。
【００４８】
形成画像における白点の発生を抑制するためには、一般式（１）中、Ｒ1は、１つ以上のハロゲン原子を有する炭素原子数１以上８以下のアルキル基を表すことが好ましい。
【００４９】
一般式（１）のＲ1が表わす炭素原子数１以上８以下のアルキル基としては、炭素原子数１以上６以下のアルキル基が好ましく、炭素原子数３以上５以下のアルキル基がより好ましく、ｎ−ブチル基が特に好ましい。Ｒ1で表される炭素原子数１以上８以下のアルキル基は、１つ以上のハロゲン原子を有する。Ｒ1で表される炭素原子数１以上８以下のアルキル基が有するハロゲン原子は、塩素原子又はフッ素原子であることが好ましく、塩素原子であることがより好ましい。Ｒ1が表わす炭素原子数１以上８以下のアルキル基が有するハロゲン原子の数は、１つ又は２つであることが好ましく、１つであることがより好ましい。
【００５０】
化合物（１）としては、化学式（１−Ｅ１）で表される化合物（以下、化合物（１−Ｅ１）と記載することがある）が好ましい。
【００５１】
【化６】
2018180245.tif 000007
【００５２】
化合物（１）は、例えば、下記の反応（ｒ１−１）及び（ｒ１−２）に従って又はこれに準ずる方法によって製造される。これらの反応以外に、必要に応じて適宜な工程が含まれてもよい。反応（ｒ１−１）及び（ｒ１−２）で示す反応式においてＲ1は、一般式（１）中のＲ1と同義である。以下、化学式（１Ａ）〜（１Ｄ）で表される化合物を、各々、化合物（１Ａ）〜（１Ｄ）と記載することがある。
【００５３】
【化７】
2018180245.tif 000008
【００５４】
反応（ｒ１−１）では、１モル当量の化合物（１Ａ）と、１モル当量の化合物（１Ｂ）とを反応させて、１モル当量の化合物（１Ｃ）を得る。反応（ｒ１−１）の反応温度は８０℃以上１５０℃以下であることが好ましい。反応（ｒ１−１）の反応時間は２時間以上１０時間以下であることが好ましい。反応（ｒ１−１）は、触媒の存在下で行われてもよい。触媒としては、例えば、酸触媒が挙げられ、より具体的には、ｐ−トルエンスルホン酸が挙げられる。反応（ｒ１−１）は、溶媒中で行われてもよい。溶媒としては、例えば、トルエンが挙げられる。
【００５５】
反応（ｒ１−２）では、１モル当量の化合物（１Ｃ）と、１モル当量の化合物（１Ｄ、マロノニトリル）とを反応させて、１モル当量の化合物（１）を得る。反応（ｒ１−２）の反応温度は４０℃以上１２０℃以下であることが好ましい。反応（ｒ１−２）の反応時間は１時間以上１０時間以下であることが好ましい。反応（ｒ１−２）は、触媒の存在下で行われてもよい。触媒としては、例えば、塩基触媒が挙げられ、より具体的には、ピペリジンが挙げられる。反応（ｒ１−２）は、溶媒中で行われてもよい。溶媒としては、極性溶媒が挙げられ、より具体的には、メタノールが挙げられる。
【００５６】
［化合物（２）］
化合物（２）は、下記一般式（２）で表される。
【００５７】
【化８】
2018180245.tif 000009
【００５８】
一般式（２）中、Ｒ21及びＲ22は、各々独立に、炭素原子数１以上６以下のアルキル基を表す。Ｒ23はハロゲン原子を表す。
【００５９】
形成画像における白点の発生を抑制するためには、一般式（２）中、Ｒ21及びＲ22は、各々独立に、炭素原子数１以上４以下のアルキル基を表し、Ｒ23はハロゲン原子を表すことが好ましい。炭素原子数１以上４以下のアルキル基としては、ｔｅｒｔ−ブチル基が好ましい。ハロゲン原子としては、塩素原子が好ましい。
【００６０】
化合物（２）としては、例えば、化学式（２−Ｅ２）で表される化合物（以下、化合物（２−Ｅ２）と記載することがある）が好ましい。化合物（２）は、公知の方法を適宜選択することにより、製造することができる。
【００６１】
【化９】
2018180245.tif 000010
【００６２】
［化合物（３）］
化合物（３）は、下記一般式（３）で表される。
【００６３】
【化１０】
2018180245.tif 000011
【００６４】
一般式（３）中、Ｒ31、Ｒ32、Ｒ33、Ｒ34、Ｒ35及びＲ36は、各々独立に、ハロゲン原子；水素原子；１つ以上のハロゲン原子を有してもよい炭素原子数１以上６以下のアルキル基；１つ以上のハロゲン原子を有してもよい炭素原子数２以上６以下のアルケニル基；１つ以上のハロゲン原子を有してもよい炭素原子数１以上６以下のアルコキシ基；１つ以上のハロゲン原子を有してもよい炭素原子数７以上２０以下のアラルキル基；１つ以上のハロゲン原子を有してもよい炭素原子数６以上１４以下のアリール基；１つ以上のハロゲン原子を有してもよい複素環基；シアノ基；ニトロ基；ヒドロキシル基；カルボキシル基；又はアミノ基を表す。但しＲ31、Ｒ32、Ｒ33、Ｒ34、Ｒ35及びＲ36のうちの少なくとも一は、１つ以上のハロゲン原子を有する基又はハロゲン原子表す。Ｘは酸素原子、硫黄原子又は＝Ｃ（ＣＮ）2を表す。Ｙは酸素原子又は硫黄原子を表す。なお、１つ以上のハロゲン原子を有する基とは、１つ以上のハロゲン原子を有する炭素原子数１以上６以下のアルキル基；１つ以上のハロゲン原子を有する炭素原子数２以上６以下のアルケニル基；１つ以上のハロゲン原子を有する炭素原子数１以上６以下のアルコキシ基；１つ以上のハロゲン原子を有する炭素原子数７以上２０以下のアラルキル基；１つ以上のハロゲン原子を有する炭素原子数６以上１４以下のアリール基；又は１つ以上のハロゲン原子を有する複素環基である。
【００６５】
形成画像における白点の発生を抑制するためには、一般式（３）中、Ｒ31、Ｒ32、Ｒ33、Ｒ34、Ｒ35及びＲ36は、各々独立に、１つ以上のハロゲン原子を有する炭素原子数６以上１４以下のアリール基、又は炭素原子数１以上６以下のアルキル基を表し、但しＲ31、Ｒ32、Ｒ33、Ｒ34、Ｒ35及びＲ36のうちの少なくとも一は１つ以上のハロゲン原子を有する炭素原子数６以上１４以下のアリール基を表し、Ｘは酸素原子を表し、Ｙは酸素原子を表すことが好ましい。
【００６６】
Ｒ31、Ｒ32、Ｒ33、Ｒ34、Ｒ35及びＲ36が表わす炭素原子数６以上１４以下のアリール基としては、炭素原子数６以上１０以下のアリール基が好ましく、フェニル基がより好ましい。このような炭素原子数６以上１４以下のアリール基は、１つ以上のハロゲン原子を有してもよい。炭素原子数６以上１４以下のアリール基が有するハロゲン原子としては、フッ素原子又は塩素原子が好ましく、塩素原子がより好ましい。炭素原子数６以上１４以下のアリール基が有するハロゲン原子の数は、１つ以上３つ以下であることが好ましく、２つであることがより好ましい。
【００６７】
Ｒ31、Ｒ32、Ｒ33、Ｒ34、Ｒ35及びＲ36が表わす炭素原子数１以上６以下のアルキル基としては、炭素原子数１以上４以下のアルキル基が好ましく、ｔｅｒｔ−ブチル基又はイソプロピル基がより好ましい。
【００６８】
Ｒ31、Ｒ32、Ｒ33、Ｒ34、Ｒ35及びＲ36のうちの少なくとも一は、ハロゲン原子を有する基を表す。Ｒ31、Ｒ32、Ｒ33、Ｒ34、Ｒ35及びＲ36のうちの一又は二がハロゲン原子を有する基を表すことが好ましく、Ｒ31、Ｒ32、Ｒ33、Ｒ34、Ｒ35及びＲ36のうちの一（１つの基）がハロゲン原子を有する基を表すことがより好ましい。
【００６９】
化合物（３）としては、化学式（３−Ｅ３）で表される化合物（以下、化合物（３−Ｅ３）と記載することがある）が好ましい。化合物（３）は、公知の方法を適宜選択することにより、製造することができる。
【００７０】
【化１１】
2018180245.tif 000012
【００７１】
［化合物（４）］
化合物（４）は、下記一般式（４）で表される。
【００７２】
【化１２】
2018180245.tif 000013
【００７３】
一般式（４）中、Ｒ41及びＲ42は、各々独立に、１つ以上のハロゲン原子を有する炭素原子数１以上８以下のアルキル基；１つ以上のハロゲン原子を有し炭素原子数１以上６以下のアルキル基を有してもよい炭素原子数６以上１４以下のアリール基；１つ以上のハロゲン原子を有する炭素原子数７以上２０以下のアラルキル基；又は１つ以上のハロゲン原子を有する炭素原子数３以上２０以下のシクロアルキル基を表す。Ｒ43及びＲ44は、各々独立に、炭素原子数１以上６以下のアルキル基、炭素原子数６以上１４以下のアリール基、炭素原子数３以上２０以下のシクロアルキル基又は複素環基を表す。ｂ１及びｂ２は、各々独立に、０以上４以下の整数を表す。ｂ１が２以上４以下の整数を表す場合、複数のＲ43は互いに同一であってもよく異なっていてもよい。ｂ２が２以上４以下の整数を表す場合、複数のＲ44は互いに同一であってもよく異なっていてもよい。
【００７４】
形成画像における白点の発生を抑制するためには、一般式（４）中、Ｒ41及びＲ42は、各々独立に、１つ以上のハロゲン原子を有する炭素原子数１以上８以下のアルキル基、又は１つ以上のハロゲン原子を有する炭素原子数７以上２０以下のアラルキル基を表し、ｂ１及びｂ２は、０を表すことが好ましい。
【００７５】
Ｒ41及びＲ42が表わす炭素原子数１以上８以下のアルキル基としては、炭素原子数１以上４以下のアルキル基が好ましく、ブチル基がより好ましく、ｔｅｒｔ−ブチル基が更に好ましい。炭素原子数１以上８以下のアルキル基は、１つ以上のハロゲン原子を有する。炭素原子数１以上８以下のアルキル基が有するハロゲン原子としては、塩素原子又はフッ素原子が好ましく、塩素原子がより好ましい。炭素原子数１以上８以下のアルキル基が有するハロゲン原子の数は、１つ以上３つ以下であることが好ましく、１つであることがより好ましい。
【００７６】
Ｒ41及びＲ42が表わす炭素原子数７以上２０以下のアラルキル基としては、炭素原子数６以上１０以下のアリール基を有する炭素原子数１以上６以下のアルキル基が好ましく、フェニル基を有する炭素原子数１以上３以下のアルキル基がより好ましく、１−フェニルエチル基が更に好ましい。炭素原子数７以上２０以下のアラルキル基は、１つ以上のハロゲン原子を有する。炭素原子数７以上２０以下のアラルキル基が有するハロゲン原子としては、塩素原子又はフッ素原子が好ましく、塩素原子がより好ましい。炭素原子数７以上２０以下のアラルキル基が有するハロゲン原子の数は、１つ以上３つ以下であることが好ましく、１つであることがより好ましい。なお、炭素原子数７以上２０以下のアラルキル基のアリール部位がハロゲン原子を有していてもよく、アルキル部位がハロゲン原子を有していてもよい。
【００７７】
化合物（４）としては、化学式（４−Ｅ４）又は（４−Ｅ５）で表される化合物（以下、それぞれを化合物（４−Ｅ４）及び（４−Ｅ５）と記載することがある）が好ましい。
【００７８】
【化１３】
2018180245.tif 000014
【００７９】
化合物（４）は、例えば、下記の反応（ｒ４−１）〜（ｒ４−３）に従って又はこれに準ずる方法によって製造される。これらの反応以外に、必要に応じて適宜な工程が含まれてもよい。反応（ｒ４−１）〜（ｒ４−３）で示す化学式（４Ａ）〜（４Ｆ）中のＲ41、Ｒ42、Ｒ43、Ｒ44、ｂ１及びｂ２は、各々、一般式（４）中のＲ41、Ｒ42、Ｒ43、Ｒ44、ｂ１及びｂ２と同義である。以下、化学式（４Ａ）〜（４Ｆ）で表される化合物を、各々、化合物（４Ａ）〜（４Ｆ）と記載することがある。
【００８０】
【化１４】
2018180245.tif 000015
【００８１】
反応（ｒ４−１）では、１モル当量の化合物（４Ａ）と、１モル当量の化合物（４Ｂ）とを、濃硫酸の存在下で反応させて、１モル当量の化合物（４Ｃ）を得る。反応（ｒ４−１）の反応温度は、室温（例えば、２５℃）であることが好ましい。反応（ｒ４−１）の反応時間は、１時間以上１０時間以下であることが好ましい。反応（ｒ４−１）は、溶媒中で行うことができる。溶媒としては、例えば、酢酸が挙げられる。
【００８２】
反応（ｒ４−２）は、次の点を変更した以外は反応（ｒ４−１）と同じ方法で行うことができる。１モル当量の化合物（４Ａ）を、１モル当量の化合物（４Ｄ）に変更する。１モル当量の化合物（４Ｂ）を、１モル当量の化合物（４Ｅ）に変更する。その結果、反応（ｒ４−２）では、化合物（４Ｃ）の代わりに、化合物（４Ｆ）が得られる。
【００８３】
反応（ｒ４−３）では、１当量の化合物（４Ｃ）と、１当量の化合物（４Ｆ）とを、酸化剤の存在下で反応させて、化合物（４）を得る。酸化剤としては、例えば、クロラニルが挙げられる。反応（ｒ４−３）の反応温度は室温（例えば、２５℃）であることが好ましい。反応（ｒ４−３）の反応時間は１時間以上１０時間以下であることが好ましい。溶媒としては、例えば、クロロホルムが挙げられる。
【００８４】
［化合物（５）］
化合物（５）は、下記一般式（５）で表される。
【００８５】
【化１５】
2018180245.tif 000016
【００８６】
一般式（５）中、Ｒ51及びＲ52は、各々独立に、１つ以上のハロゲン原子を有してもよい炭素原子数６以上１４以下のアリール基；１つ以上のハロゲン原子を有してもよく炭素原子数１以上６以下のアルキル基を少なくとも１つ有する炭素原子数６以上１４以下のアリール基；１つ以上のハロゲン原子を有してもよくベンゾイル基を少なくとも１つ有する炭素原子数６以上１４以下のアリール基；１つ以上のハロゲン原子を有してもよい炭素原子数７以上２０以下のアラルキル基；１つ以上のハロゲン原子を有してもよい炭素原子数１以上８以下のアルキル基；又は１つ以上のハロゲン原子を有してもよい炭素原子数３以上１０以下のシクロアルキル基を表す。Ｒ51及びＲ52のうち少なくとも一は、１つ以上のハロゲン原子を有する基を表す。なお、１つ以上のハロゲン原子を有する基とは、１つ以上のハロゲン原子を有する炭素原子数６以上１４以下のアリール基；１つ以上のハロゲン原子を有し、炭素原子数１以上６以下のアルキル基を少なくとも１つ有する炭素原子数６以上１４以下のアリール基；１つ以上のハロゲン原子を有し、ベンゾイル基を少なくとも１つ有する炭素原子数６以上１４以下のアリール基；１つ以上のハロゲン原子を有する炭素原子数７以上２０以下のアラルキル基；１つ以上のハロゲン原子を有する炭素原子数１以上８以下のアルキル基；又は１つ以上のハロゲン原子を有する炭素原子数３以上１０以下のシクロアルキル基である。
【００８７】
形成画像における白点の発生を抑制するためには、一般式（５）中、Ｒ51及びＲ52は、各々独立に、１つ以上のハロゲン原子を有してもよく炭素原子数１以上６以下のアルキル基を少なくとも１つ有する炭素原子数６以上１４以下のアリール基；又は１つ以上のハロゲン原子を有してもよい炭素原子数７以上２０以下のアラルキル基を表し、但しＲ51及びＲ52のうち少なくとも一は、１つ以上のハロゲン原子を有する基を表すことが好ましい。
【００８８】
Ｒ51及びＲ52が１つ以上のハロゲン原子を有してもよく炭素原子数１以上６以下のアルキル基を少なくとも１つ有する炭素原子数６以上１４以下のアリール基を表す場合について説明する。Ｒ51及びＲ52が表わす炭素原子数６以上１４以下のアリール基としては、炭素原子数６以上１０以下のアリール基が好ましく、フェニル基がより好ましい。炭素原子数６以上１４以下のアリール基は、炭素原子数１以上６以下のアルキル基を少なくとも１つ有する。炭素原子数６以上１４以下のアリール基が有する炭素原子数１以上６以下のアルキル基としては、炭素原子数１以上３以下のアルキル基が好ましく、メチル基又はエチル基がより好ましい。炭素原子数６以上１４以下のアリール基が有する炭素原子数１以上６以下のアルキル基の数は、１つ以上３つ以下であることが好ましく、１つ又は２つであることがより好ましく、２つであることが更に好ましい。炭素原子数６以上１４以下のアリール基は、１つ以上のハロゲン原子を更に有してもよい。炭素原子数６以上１４以下のアリール基が有するハロゲン原子としては、塩素原子又はフッ素原子が好ましく、塩素原子がより好ましい。炭素原子数６以上１４以下のアリール基が有するハロゲン原子の数は、１つ以上３つ以下であることが好ましく、１つ又は２つであることがより好ましく、２つであることが更に好ましい。
【００８９】
Ｒ51及びＲ52が１つ以上のハロゲン原子を有してもよい炭素原子数７以上２０以下のアラルキル基を表す場合について説明する。Ｒ51及びＲ52が表わす炭素原子数７以上２０以下のアラルキル基としては、炭素原子数６以上１０以下のアリール基を有する炭素原子数１以上６以下のアルキル基が好ましく、フェニル基を有する炭素原子数１以上３以下のアルキル基がより好ましく、１−フェニルエチル基が更に好ましい。炭素原子数７以上２０以下のアラルキル基は、１つ以上のハロゲン原子を有してもよい。炭素原子数７以上２０以下のアラルキル基が有するハロゲン原子としては、塩素原子又はフッ素原子が好ましく、塩素原子がより好ましい。炭素原子数７以上２０以下のアラルキル基が有するハロゲン原子の数は、１つ以上３つ以下であることが好ましく、１つ又は２つであることがより好ましく、２つであることが更に好ましい。なお、炭素原子数７以上２０以下のアラルキル基のアリール部位がハロゲン原子を有していてもよく、アルキル部位がハロゲン原子を有していてもよい。
【００９０】
Ｒ51及びＲ52のうち少なくとも一が、１つ以上のハロゲン原子を有する基を表す。Ｒ51及びＲ52のうち一方が１つ以上のハロゲン原子を有する基を表し、他方がハロゲン原子を有しない基を表すことが好ましい。
【００９１】
形成画像における白点の発生を抑制するためには、一般式（５）中、Ｒ51は、１つ以上（好ましくは１つ以上３つ以下、より好ましくは１つ又は２つ）のハロゲン原子を有する炭素原子数７以上２０以下のアラルキル基を表し、Ｒ52は、少なくとも１つ（好ましくは１つ以上３つ以下、より好ましくは１つ又は２つ）の炭素原子数１以上６以下のアルキル基を有する炭素原子数６以上１４以下のアリール基を表すことがより好ましい。
【００９２】
化合物（５）としては、化学式（５−Ｅ６）で表される化合物（以下、化合物（５−Ｅ６）と記載することがある）が好ましい。
【００９３】
【化１６】
2018180245.tif 000017
【００９４】
化合物（５）は、例えば、下記の反応（ｒ５−１）〜（ｒ５−３）に従って又はこれに準ずる方法によって製造される。これらの反応以外に、必要に応じて適宜な工程が含まれてもよい。反応（ｒ５−１）〜（ｒ５−３）で示す化学式（５Ａ）〜（５Ｅ）中のＲ51及びＲ52は、各々、一般式（５）中のＲ51及びＲ52と同義であり、Ｒ53は、アルキル基を表す。以下、化学式（５Ａ）〜（５Ｅ）で表される化合物を、各々、化合物（５Ａ）〜（５Ｅ）と記載することがある。
【００９５】
【化１７】
2018180245.tif 000018
【００９６】
反応（ｒ５−１）では、１モル当量の化合物（５Ａ）と、１モル当量の化合物（５Ｂ）とを、塩基の存在下で反応させて、１モル当量の化合物（５Ｃ）を得る。反応（ｒ５−１）の反応温度は、８０℃以上１５０℃以下であることが好ましい。反応（ｒ５−１）の反応時間は、１時間以上８時間以下であることが好ましい。反応（ｒ５−１）は、溶媒中で行うことができる。溶媒としては、例えば、ジオキサンが挙げられる。化合物（５Ｃ）の収率を向上させる観点から、塩基の求核性は低いことが好ましい。このような塩基としては、例えば、Ｎ，Ｎ−ジイソプロピルエチルアミン（ヒューニッヒ塩基）が挙げられる。
【００９７】
反応（ｒ５−２）では、１モル当量の化合物（５Ｃ）を、酸の存在下で反応させて、１モル当量の化合物（５Ｄ）を得る。反応（ｒ５−２）では、化合物（５Ｃ）のエステルが酸の存在下で加水分解し、ジカルボン酸となった後、ジカルボン酸が閉環して無水カルボン酸となる。その結果、化合物（５Ｄ）が生成する。反応（ｒ５−２）の反応時間は、５時間以上３０時間以下であることが好ましい。反応（ｒ５−２）の反応温度は、７０℃以上１５０℃以下であることが好ましい。酸としては、例えば、トリフルオロ酢酸が好ましい。酸は、溶媒として機能してもよい。
【００９８】
反応（ｒ５−３）では、１モル当量の化合物（５Ｄ）と、１モル当量の化合物（５Ｅ）とを、塩基の存在下で反応させて、１モル当量の化合物（５）を得る。反応（ｒ５−３）の反応温度は、８０℃以上１５０℃以下であることが好ましい。反応（ｒ５−３）の反応時間は、１時間以上８時間以下であることが好ましい。反応（ｒ５−３）は、溶媒中で行うことができる。溶媒としては、例えば、ジオキサンが挙げられる。化合物（５）の収率を向上させる観点から、塩基の求核性は低いことが好ましい。このような塩基としては、例えば、Ｎ，Ｎ−ジイソプロピルエチルアミン（ヒューニッヒ塩基）が挙げられる。
【００９９】
形成画像における白点の発生を好適に抑制するための一態様において、電子輸送剤としては、化合物（１）、（４）又は（５）が好ましく、化合物（１−Ｅ１）、（４−Ｅ４）、（４−Ｅ５）又は（５−Ｅ６）がより好ましい。
【０１００】
形成画像における白点の発生を好適に抑制するための別の態様において、電子輸送剤としては、化合物（３）、（４）又は（５）が好ましく、化合物（３−Ｅ３）、（４−Ｅ４）、（４−Ｅ５）又は（５−Ｅ６）がより好ましい。
【０１０１】
形成画像における白点の発生を好適に抑制するための更に別の態様において、電子輸送剤としては、化合物（２）が好ましく、化合物（２−Ｅ２）がより好ましい。
【０１０２】
感光層は、電子輸送剤として、化合物（１）、（２）、（３）、（４）及び（５）の１種を単独で含有してもよく、２種以上を組み合わせて含有してもよい。また、感光層は、電子輸送剤として、化合物（１）、（２）、（３）、（４）又は（５）のみを含有してもよい。或いは、感光層は、化合物（１）〜（５）に加えて、化合物（１）〜（５）以外の電子輸送剤（以下、その他の電子輸送剤と記載することがある）を更に含有してもよい。
【０１０３】
その他の電子輸送剤の例としては、キノン化合物、ジイミド系化合物、ヒドラゾン系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸及びジブロモ無水マレイン酸であって、化合物（１）〜（５）以外のものが挙げられる。キノン化合物としては、例えば、ジフェノキノン化合物、アゾキノン化合物、アントラキノン化合物、ナフトキノン化合物、ニトロアントラキノン化合物及びジニトロアントラキノン化合物が挙げられる。その他の電子輸送剤の１種を単独で用いてもよく、２種以上を組み合わせて用いてもよい。
【０１０４】
電子輸送剤の含有量は、１００質量部のバインダー樹脂に対して、５質量部以上１００質量部以下であることが好ましく、２０質量部以上４０質量部以下であることがより好ましい。１００質量部のバインダー樹脂に対して電子輸送剤の含有量が５質量部以上であると、感光体の感度特性を向上させ易い。１００質量部のバインダー樹脂に対して電子輸送剤の含有量が１００質量部以下であると、感光層を形成するための溶剤に電子輸送剤が溶解し易く、均一な感光層を形成し易くなる。
【０１０５】
（バインダー樹脂）
バインダー樹脂は、ポリアリレート樹脂を含む。このポリアリレート樹脂は、一般式（１１）で表される繰り返し単位の少なくとも１種と、一般式（１２）で表される繰り返し単位の少なくとも１種と、一般式（１３）で表される末端基とを含む。以下、一般式（１１）で表される繰り返し単位の少なくとも１種と、一般式（１２）で表される繰り返し単位の少なくとも１種と、一般式（１３）で表される末端基とを含むポリアリレート樹脂を、ポリアリレート樹脂（ＰＡ）と記載することがある。また、一般式（１１）で表される繰り返し単位、一般式（１２）で表される繰り返し単位及び一般式（１３）で表される末端基を、各々、繰り返し単位（１１）、繰り返し単位（１２）及び末端基（１３）と記載することがある。
【０１０６】
【化１８】
2018180245.tif 000019
【０１０７】
一般式（１１）中、Ｒ101、Ｒ102、Ｒ103及びＲ104は、各々独立に、水素原子又はメチル基を表す。Ｒ105及びＲ106は、各々独立に、水素原子又は炭素原子数１以上４以下のアルキル基を表す。Ｒ105及びＲ106は互いに結合して炭素原子数５以上７以下のシクロアルキリデン基を表してもよい。一般式（１２）中、Ｚ1は、化学式（１２Ａ）、（１２Ｂ）、（１２Ｃ）又は（１２Ｄ）で表される二価の基を表す。但し、ポリアリレート樹脂（ＰＡ）に含まれる繰り返し単位（１２）が１種である場合には、Ｚ1は化学式（２Ｄ）で表される二価の基ではない。一般式（１３）中、Ｒfは、少なくとも１つのフルオロ基を有する鎖状脂肪族基を表す。
【０１０８】
【化１９】
2018180245.tif 000020
【０１０９】
ポリアリレート樹脂（ＰＡ）は、主鎖と末端基とを有する。以下、ポリアリレート樹脂（ＰＡ）の主鎖と末端基とについて説明する。
【０１１０】
［主鎖］
ポリアリレート樹脂（ＰＡ）の主鎖は、繰り返し単位（１１）の少なくとも１種と、繰り返し単位（１２）の少なくとも１種とを含む。
【０１１１】
ポリアリレート樹脂（ＰＡ）の主鎖は、ハロゲン原子を有していない。末端基（１３）がフルオロ基を有し、主鎖がハロゲン原子を有しないことで、形成画像における白点の発生を抑制することができる。また、末端基（１３）がフルオロ基を有し、主鎖がハロゲン原子を有しないことで、正孔輸送剤に対するポリアリレート樹脂（ＰＡ）の相溶性が向上し、感光層の結晶化を好適に抑制できると考えられる。また、末端基（１３）がフルオロ基を有し、主鎖がハロゲン原子を有しないことで、主鎖が絡み合い易くなり、感光層の耐クラック性の向上及び感光層の機械的強度の向上が可能となると考えられる。
【０１１２】
以下、繰り返し単位（１１）について説明する。一般式（１１）中のＲ105及びＲ106が表す炭素原子数１以上４以下のアルキル基としては、メチル基又はエチル基が好ましく、メチル基がより好ましい。
【０１１３】
一般式（１１）中のＲ105及びＲ106が互いに結合して表す炭素原子数５以上７以下のシクロアルキリデン基としては、シクロペンチリデン基又はシクロヘキシリデン基が好ましく、シクロヘキシリデン基がより好ましい。
【０１１４】
繰り返し単位（１１）の好適な例としては、化学式（１１−１）、（１１−２）、（１１−３）及び（１１−４）で表される繰り返し単位が挙げられる。以下、化学式（１１−１）、（１１−２）、（１１−３）及び（１１−４）で表される繰り返し単位を、各々、繰り返し単位（１１−１）、（１１−２）、（１１−３）及び（１１−４）と記載することがある。
【０１１５】
【化２０】
2018180245.tif 000021
【０１１６】
形成画像における白点の発生を更に抑制するためには、一般式（１１）中、Ｒ101及びＲ103は各々メチル基を表し、Ｒ102及びＲ104は各々水素原子を表し、Ｒ105及びＲ106は互いに結合して炭素原子数５以上７以下のシクロアルキリデン基を表すことが好ましい。このような繰り返し単位（１１）としては、繰り返し単位（１１−２）及び（１１−３）が好ましく、繰り返し単位（１１−２）がより好ましい。
【０１１７】
形成画像における白点の発生を更に抑制するためには、一般式（１１）中、Ｒ101、Ｒ103及びＲ106は各々メチル基を表し、Ｒ102、Ｒ104及びＲ105は各々水素原子を表すことも好ましい。このような繰り返し単位（１１）は、繰り返し単位（１１−４）である。
【０１１８】
ポリアリレート樹脂（ＰＡ）は、繰り返し単位（１１）の１種のみを含んでいてもよい。また、ポリアリレート樹脂（ＰＡ）は、繰り返し単位（１１）の少なくとも２種（例えば、２種）を含んでいてもよい。
【０１１９】
次に、繰り返し単位（１２）について説明する。繰り返し単位（１２）の例としては、一般式（１２−１）及び（１２−２）で表される繰り返し単位が挙げられる。以下、一般式（１２−１）及び（１２−２）で表される繰り返し単位を、各々、繰り返し単位（１２−１）及び（１２−２）と記載することがある。一般式（１２−２）中、Ｚ2は、化学式（１２Ａ）、（１２Ｂ）又は（１２Ｄ）で表される二価の基を表す。
【０１２０】
【化２１】
2018180245.tif 000022
【０１２１】
繰り返し単位（１２−１）の例としては、化学式（１２−１Ｃ）で表される繰り返し単位（以下、繰り返し単位（１２−１Ｃ）と記載することがある）が挙げられる。
【０１２２】
【化２２】
2018180245.tif 000023
【０１２３】
繰り返し単位（１２−２）の例としては、化学式（１２−２Ａ）、（１２−２Ｂ）、（１２−２Ｄ）及び（１２−２Ｅ）で表される繰り返し単位が挙げられる。以下、化学式（１２−２Ａ）、（１２−２Ｂ）、（１２−２Ｄ）及び（１２−２Ｅ）で表される繰り返し単位を、各々、繰り返し単位（１２−２Ａ）、（１２−２Ｂ）、（１２−２Ｄ）及び（１２−２Ｅ）と記載することがある。繰り返し単位（１２−２）として好ましくは、繰り返し単位（１２−２Ａ）、（１２−２Ｂ）及び（１２−２Ｄ）が挙げられる。
【０１２４】
【化２３】
2018180245.tif 000024
【０１２５】
ポリアリレート樹脂（ＰＡ）は、繰り返し単位（１２）の１種のみを含んでいてもよい。ポリアリレート樹脂（ＰＡ）に含まれる繰り返し単位（１２）が１種である場合には、Ｚ1は化学式（１２Ｄ）で表される二価の基ではない。つまり、ポリアリレート樹脂（ＰＡ）に含まれる繰り返し単位（１２）が１種のみである場合には、Ｚ1は化学式（１２Ａ）、（１２Ｂ）又は（１２Ｃ）で表される二価の基を表す。ポリアリレート樹脂（ＰＡ）に含まれる繰り返し単位（１２）が１種のみである場合には、Ｚ1は化学式（１２Ａ）で表される二価の基を表すことが好ましい。
【０１２６】
形成画像における白点の発生を抑制するためには、ポリアリレート樹脂（ＰＡ）は、繰り返し単位（１２）の少なくとも２種（例えば、２種）を含むことが好ましい。同じ理由から、ポリアリレート樹脂（ＰＡ）が、繰り返し単位（１２）の少なくとも２種を含み、繰り返し単位（１２）として繰り返し単位（１２−１）と繰り返し単位（１２−２）とを少なくとも含むことがより好ましい。同じ理由から、ポリアリレート樹脂（ＰＡ）が、繰り返し単位（１２）の２種を含み、２種の繰り返し単位（１２）が繰り返し単位（１２−１）及び繰り返し単位（１２−２）であることが更に好ましい。
【０１２７】
形成画像における白点の発生を更に抑制するためには、ポリアリレート樹脂（ＰＡ）が、繰り返し単位（１２）として、繰り返し単位（１２−１Ｃ）と繰り返し単位（１２−２Ａ）とを含むことが好ましい。同じ理由から、ポリアリレート樹脂（ＰＡ）が、繰り返し単位（１２）として、繰り返し単位（１２−１Ｃ）と繰り返し単位（１２−２Ｂ）とを含むことも好ましい。同じ理由から、ポリアリレート樹脂（ＰＡ）が、繰り返し単位（１２）として、繰り返し単位（１２−１Ｃ）と繰り返し単位（１２−２Ｄ）とを含むことも好ましい。
【０１２８】
形成画像における白点の発生を更に抑制するためには、繰り返し単位（１２−１）の数と繰り返し単位（１２−２）の数との和に対する、繰り返し単位（１２−１）の数の比率（以下、比率ｐと記載することがある）は、０．１０以上１．００未満であることが好ましい。形成画像における白点の発生を更に抑制するためには、比率ｐは０．２０以上であることがより好ましく、０．３０以上であることが更に好ましく、０．４０以上であることが一層好ましく、０．６０以上であることが特に好ましい。比率ｐの上限値は、１．００未満であれば特に限定されないが、作業性の観点から例えば０．７０とすることができる。
【０１２９】
形成画像における白点の発生を更に抑制するためには、繰り返し単位（１２−１）の数と繰り返し単位（１２−２）の数との和に対する、繰り返し単位（１２−２）の数の比率（以下、比率ｑと記載することがある）は、０．００より大きく０．９０以下であることが好ましい。形成画像における白点の発生を更に抑制するためには、比率ｑは０．８０以下であることがより好ましく、０．７０以下であることが更に好ましく、０．６０以下であることが一層好ましく、０．４０以下であることが特に好ましい。比率ｑの下限値は、０．００より大きければ特に限定されないが、作業性の観点から例えば０．３０とすることができる。
【０１３０】
比率ｐ及び比率ｑは、各々、１本の分子鎖から得られる値ではなく、感光層に含有されるポリアリレート樹脂（ＰＡ）の全体（複数の分子鎖）から得られる値の平均値である。比率ｐ及び比率ｑは、プロトン核磁気共鳴分光計を用いてポリアリレート樹脂（ＰＡ）の1Ｈ−ＮＭＲスペクトルを測定し、得られた1Ｈ−ＮＭＲスペクトルから算出することができる。
【０１３１】
［末端基］
ポリアリレート樹脂（ＰＡ）は、末端基（１３）を有する。一般式（１３）中のＲfは、鎖状脂肪族基を表す。鎖状脂肪族基は、少なくとも１つのフルオロ基を有する。鎖状脂肪族基は、例えば、直鎖状又は分枝鎖状の脂肪族基である。鎖状脂肪族基が有するフルオロ基の数は、例えば、１以上１３以下である。なお、末端基（１３）は、非環状である。末端基（１３）が環状ではなく鎖状の脂肪族基を有することで、形成画像における白点の発生を抑制することができる。
【０１３２】
末端基（１３）の好適な例は、一般式（１３−１）で表される末端基（以下、末端基（１３−１）と記載することがある）である。ポリアリレート樹脂（ＰＡ）が末端基（１３−１）を有することで、形成画像における白点の発生を更に抑制することができる。
【０１３３】
【化２４】
2018180245.tif 000025
【０１３４】
一般式（１３−１）中、Ｑ1は、直鎖状又は分枝鎖状の炭素原子数１以上６以下のパーフルオロアルキル基を表す。Ｑ2は、直鎖状又は分枝鎖状の炭素原子数１以上６以下のパーフルオロアルキレン基を表す。ｎは、０以上２以下の整数を表す。ｎが２を表すとき２つのＱ2は互いに同一であっても異なっていてもよい。
【０１３５】
一般式（１３−１）中のＱ1が表わす直鎖状又は分枝鎖状の炭素原子数１以上６以下のパーフルオロアルキル基としては、直鎖状又は分枝鎖状の炭素原子数３以上６以下のパーフルオロアルキル基が好ましく、直鎖状の炭素原子数３以上６以下のパーフルオロアルキル基がより好ましく、へプタフルオロｎ−プロピル基又はトリデカフルオロｎ−ヘキシル基が更に好ましい。
【０１３６】
一般式（１３−１）中のＱ2が表わす直鎖状又は分枝鎖状の炭素原子数１以上６以下のパーフルオロアルキレン基としては、直鎖状又は分枝鎖状の炭素原子数２又は３のパーフルオロアルキレン基が好ましく、１−フルオロ−１−トリフルオロメチル−メチレン基又は１，１，２−トリフルオロ−２−トリフルオロメチル−エチレン基がより好ましい。
【０１３７】
ｎは、０又は２を表すことが好ましい。
【０１３８】
末端基（１３）の更に好適な例としては、化学式（Ｍ１）、（Ｍ２）、（Ｍ３）及び（Ｍ４）で表される末端基が挙げられる。化学式（Ｍ１）、（Ｍ２）、（Ｍ３）及び（Ｍ４）で表される末端基を、各々、末端基（Ｍ１）、（Ｍ２）、（Ｍ３）及び（Ｍ４）と記載することがある。なお、末端基（１３）としては末端基（１３−１）が好ましく、末端基（１３−１）としては末端基（Ｍ１）、（Ｍ２）、（Ｍ３）又は（Ｍ４）が好ましい。ポリアリレート樹脂（ＰＡ）が末端基（Ｍ１）、（Ｍ２）、（Ｍ３）又は（Ｍ４）を有することで、形成画像における白点の発生を特に抑制することができる。
【０１３９】
【化２５】
2018180245.tif 000026
【０１４０】
形成画像における白点の発生を更に抑制できることから、末端基（Ｍ１）、（Ｍ２）、（Ｍ３）及び（Ｍ４）のなかでも、末端基（Ｍ１）、（Ｍ３）又は（Ｍ４）が好ましく、末端基（Ｍ３）が特に好ましい。
【０１４１】
以上、ポリアリレート樹脂（ＰＡ）の主鎖及び末端基について説明した。以下、ポリアリレート樹脂（ＰＡ）について更に説明する。
【０１４２】
一般式（１１）中のＲ101及びＲ103は各々メチル基を表し、Ｒ102及びＲ104は各々水素原子を表し、Ｒ105及びＲ106は互いに結合して炭素原子数５以上７以下のシクロアルキリデン基を表す場合に、形成画像における白点の発生を抑制するためには、繰り返し単位（１１）と繰り返し単位（１２）と末端基（１３）とが次のとおりであるポリアリレート樹脂（ＰＡ）が好ましい。
繰り返し単位（１１）が繰り返し単位（１１−２）であり、繰り返し単位（１２）が繰り返し単位（１２−１Ｃ）及び繰り返し単位（１２−２Ａ）であり、末端基（１３）が末端基（Ｍ１）、（Ｍ２）、（Ｍ３）又は（Ｍ４）であるか；
繰り返し単位（１１）が繰り返し単位（１１−２）であり、繰り返し単位（１２）が繰り返し単位（１２−１Ｃ）及び繰り返し単位（１２−２Ｂ）であり、末端基（１３）が末端基（Ｍ１）、（Ｍ２）、（Ｍ３）又は（Ｍ４）であるか；又は
繰り返し単位（１１）が繰り返し単位（１１−２）であり、繰り返し単位（１２）が繰り返し単位（１２−１Ｃ）及び繰り返し単位（１２−２Ｄ）であり、末端基（１３）が末端基（Ｍ１）、（Ｍ２）、（Ｍ３）又は（Ｍ４）である。
【０１４３】
なかでも、末端基（１３）が末端基（Ｍ１）、（Ｍ３）又は（Ｍ４）である場合がより好ましい。即ち、繰り返し単位（１１）と繰り返し単位（１２）と末端基（１３）とが次のとおりであるポリアリレート樹脂（ＰＡ）がより好ましい。
繰り返し単位（１１）が繰り返し単位（１１−２）であり、繰り返し単位（１２）が繰り返し単位（１２−１Ｃ）及び繰り返し単位（１２−２Ａ）であり、末端基（１３）が末端基（Ｍ１）、（Ｍ３）又は（Ｍ４）であるか；
繰り返し単位（１１）が繰り返し単位（１１−２）であり、繰り返し単位（１２）が繰り返し単位（１２−１Ｃ）及び繰り返し単位（１２−２Ｂ）であり、末端基（１３）が末端基（Ｍ１）、（Ｍ３）又は（Ｍ４）であるか；又は
繰り返し単位（１１）が繰り返し単位（１１−２）であり、繰り返し単位（１２）が繰り返し単位（１２−１Ｃ）及び繰り返し単位（１２−２Ｄ）であり、末端基（１３）が末端基（Ｍ１）、（Ｍ３）又は（Ｍ４）である。
【０１４４】
一般式（１１）中のＲ101及びＲ103は各々メチル基を表し、Ｒ102及びＲ104は各々水素原子を表し、Ｒ105及びＲ106は互いに結合して炭素原子数５以上７以下のシクロアルキリデン基を表す場合に、形成画像における白点の発生を更に抑制するためには、繰り返し単位（１１）が繰り返し単位（１１−２）であり、繰り返し単位（１２）が繰り返し単位（１２−１Ｃ）及び繰り返し単位（１２−２Ａ）であり、末端基（１３）が末端基（Ｍ１）であるポリアリレート樹脂が更に好ましい。
【０１４５】
一般式（１１）中のＲ101及びＲ103は各々メチル基を表し、Ｒ102及びＲ104は各々水素原子を表し、Ｒ105及びＲ106は互いに結合して炭素原子数５以上７以下のシクロアルキリデン基を表す場合に、形成画像における白点の発生を更に抑制するためには、化学式（１１−２）で表される繰り返し単位と、前記化学式（１２−１Ｃ）で表される繰り返し単位と、前記化学式（１２−２Ｂ）で表される繰り返し単位と、前記化学式（Ｍ１）で表される末端基とを含むポリアリレート樹脂も更に好ましい。
【０１４６】
一般式（１１）中のＲ101、Ｒ103及びＲ106は、各々、メチル基を表し、Ｒ102、Ｒ104及びＲ105は、各々、水素原子を表す場合に、形成画像における白点の発生を抑制するためには、繰り返し単位（１１）が繰り返し単位（１１−４）であり、繰り返し単位（１２）が繰り返し単位（１２−１Ｃ）及び繰り返し単位（１２−２Ａ）であり、末端基（１３）が末端基（Ｍ１）であることがより好ましい。
【０１４７】
ポリアリレート樹脂（ＰＡ）において、芳香族ジオール由来の繰り返し単位と、芳香族ジカルボン酸由来の繰り返し単位とは、隣接して互いに結合している。また、ポリアリレート樹脂（ＰＡ）において、末端基（１３）は、芳香族ジカルボン酸由来の繰り返し単位と隣接して互いに結合している。これらのことから、ポリアリレート樹脂（ＰＡ）において、芳香族ジオール由来の繰り返し単位の数ＮBPと、芳香族ジカルボン酸由来の繰り返し単位の数ＮDCとは、計算式「ＮDC＝ＮBP＋１」を満たす。ポリアリレート樹脂（ＰＡ）が共重合体である場合、ポリアリレート樹脂（ＰＡ）は、例えば、ランダム共重合体、交互共重合体、周期的共重合体又はブロック共重合体であってもよい。
【０１４８】
芳香族ジオール由来の繰り返し単位は、例えば、繰り返し単位（１１）である。ポリアリレート樹脂（ＰＡ）が繰り返し単位（１１）の２種以上を含む場合、１種の繰り返し単位（１１）と他種の繰り返し単位（１１）との配列は特に限定されない。１種の繰り返し単位（１１）と他種の繰り返し単位と（１１）は、繰り返し単位（１２）を介して、ランダムに、交互に、周期的に又はブロック毎に配列することができる。また、芳香族ジカルボン酸由来の繰り返し単位は、例えば、繰り返し単位（１２）である。ポリアリレート樹脂（ＰＡ）が繰り返し単位（１２）の２種以上を含む場合、１種の繰り返し単位（１２）と他種の繰り返し単位（１２）との配列は特に限定されない。１種の繰り返し単位（１２）と他種の繰り返し単位（１２）とは、繰り返し単位（１１）を介して、ランダムに、交互に、周期的に又はブロック毎に配列することができる。
【０１４９】
ポリアリレート樹脂（ＰＡ）は、繰り返し単位として、繰り返し単位（１１）及び（１２）のみを含んでいてもよい。また、ポリアリレート樹脂（ＰＡ）は、繰り返し単位（１１）に加えて、繰り返し単位（１１）以外の芳香族ジオール由来の繰り返し単位を更に含んでいてもよい。また、ポリアリレート樹脂（ＰＡ）は、繰り返し単位（１２）に加えて、繰り返し単位（１２）以外の芳香族ジカルボン酸由来の繰り返し単位を更に含んでいてもよい。
【０１５０】
ポリアリレート樹脂（ＰＡ）の粘度平均分子量は、１０，０００以上であることが好ましく、２０，０００以上であることがより好ましく、３０，０００以上であることが更に好ましく、４０，０００以上であることが特に好ましい。ポリアリレート樹脂（ＰＡ）の粘度平均分子量が１０，０００以上であると、バインダー樹脂の耐摩耗性が高まり、感光層が摩耗し難い。一方、バインダー樹脂の粘度平均分子量は、８０，０００以下であることが好ましく、７０，０００以下であることがより好ましい。バインダー樹脂の粘度平均分子量が８０，０００以下であると、ポリアリレート樹脂（ＰＡ）が感光層形成用の溶剤に溶解し易くなり、感光層の形成が容易になる。
【０１５１】
ポリアリレート樹脂（ＰＡ）の製造方法は、特に限定されない。ポリアリレート樹脂（ＰＡ）の製造方法として、例えば、繰返し単位を構成するための芳香族ジオールと、繰り返し単位を構成するための芳香族ジカルボン酸と、末端基を構成するための末端停止剤とを縮重合させる方法が挙げられる。縮重合させる方法は、公知の合成方法（より具体的には、溶液重合、溶融重合又は界面重合等）を採用することができる。
【０１５２】
繰返し単位を構成するための芳香族ジオールは、例えば、一般式（ＢＰ−１１）で表される化合物の少なくとも１種である。繰返し単位を構成するための芳香族ジカルボン酸は、例えば、一般式（ＤＣ−１２）で表される化合物の少なくとも１種である。末端基を構成するための末端停止剤は、一般式（Ｔ−１３）で表される化合物である。一般式（ＢＰ−１１）、（ＤＣ−１２）及び（Ｔ−１３）中のＲ101、Ｒ102、Ｒ103、Ｒ104、Ｒ105、Ｒ106、Ｚ1及びＲfは、各々、一般式（１１）、（１２）及び（１３）中のＲ101、Ｒ102、Ｒ103、Ｒ104、Ｒ105、Ｒ106、Ｚ1及びＲfと同義である。以下、一般式（ＢＰ−１１）、（ＤＣ−１２）及び（Ｔ−１３）で表される化合物を、各々、化合物（ＢＰ−１１）、（ＤＣ−１２）及び（Ｔ−１３）と記載することがある。
【０１５３】
【化２６】
2018180245.tif 000027
【０１５４】
化合物（ＢＰ−１１）の好適な例としては、化学式（ＢＰ−１１−１）〜（ＢＰ−１１−４）で表される化合物（以下、それぞれを化合物（ＢＰ−１１−１）〜（ＢＰ−１１−４）と記載することがある）が挙げられる。
【０１５５】
【化２７】
2018180245.tif 000028
【０１５６】
化合物（ＤＣ−１２）の好適な例としては、化学式（ＤＣ−１２−１Ｃ）、（ＤＣ−１２−２Ａ）、（ＤＣ−１２−２Ｂ）及び（ＤＣ−１２−２Ｄ）で表される化合物（以下、それぞれを化合物（ＤＣ−１２−１Ｃ）、（ＤＣ−１２−２Ａ）、（ＤＣ−１２−２Ｂ）及び（ＤＣ−１２−２Ｄ）と記載することがある）が挙げられる。
【０１５７】
【化２８】
2018180245.tif 000029
【０１５８】
化合物（Ｔ−１３）の好適な例としては、化学式（Ｔ−Ｍ１）〜（Ｔ−Ｍ４）で表される化合物（以下、それぞれを化合物（Ｔ−Ｍ１）〜（Ｔ−Ｍ４）と記載することがある）が挙げられる。
【０１５９】
【化２９】
2018180245.tif 000030
【０１６０】
繰返し単位を構成するための芳香族ジオール（例えば、化合物（ＢＰ−１１））を、芳香族ジアセテートに変形して使用してもよい。繰返し単位を構成するための芳香族ジカルボン酸（例えば、化合物（ＤＣ−１２））を、誘導体化して使用してもよい。芳香族ジカルボン酸の誘導体の例は、芳香族ジカルボン酸ジクロライド、芳香族ジカルボン酸ジメチルエステル、芳香族ジカルボン酸ジエチルエステル及び芳香族ジカルボン酸無水物である。芳香族ジカルボン酸ジクロライドは、芳香族ジカルボン酸の２個の「−Ｃ（＝Ｏ）−ＯＨ」基が各々「−Ｃ（＝Ｏ）−Ｃｌ」基で置換された化合物である。
【０１６１】
芳香族ジオールと芳香族ジカルボン酸との縮重合において、塩基及び触媒の一方又は両方を添加してもよい。塩基及び触媒は、公知の塩基及び触媒から適宜選択することができる。塩基の例としては、水酸化ナトリウムが挙げられる。触媒の例としては、ベンジルトリブチルアンモニウムクロライド、アンモニウムクロライド、アンモニウムブロマイド、４級アンモニウム塩、トリエチルアミン及びトリメチルアミンが挙げられる。
【０１６２】
（正孔輸送剤）
正孔輸送剤としては、例えば、トリフェニルアミン誘導体、ジアミン誘導体（例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体又はジ（アミノフェニルエテニル）ベンゼン誘導体）、オキサジアゾール系化合物（例えば、２，５−ジ（４−メチルアミノフェニル）−１，３，４−オキサジアゾール）、スチリル系化合物（例えば、９−（４−ジエチルアミノスチリル）アントラセン）、カルバゾール系化合物（例えば、ポリビニルカルバゾール）、有機ポリシラン化合物、ピラゾリン系化合物（例えば、１−フェニル−３−（ｐ−ジメチルアミノフェニル）ピラゾリン）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物及びトリアゾール系化合物が挙げられる。正孔輸送剤の１種を単独で用いてもよく、２種以上を組み合わせて用いてもよい。
【０１６３】
正孔輸送剤としてより具体的には、一般式（２０）で表される化合物（以下、化合物（２０）と記載することがある）が挙げられる。
【０１６４】
【化３０】
2018180245.tif 000031
【０１６５】
一般式（２０）中、Ｒ201、Ｒ202、Ｒ203及びＲ204は、各々独立に、炭素原子数１以上６以下のアルキル基を表す。ｄ１、ｄ２、ｄ３及びｄ４は、各々独立に、０以上５以下の整数を表す。ｄ１が２以上５以下の整数を表す場合、複数のＲ201は互いに同一であってもよく異なっていてもよい。ｄ２が２以上５以下の整数を表す場合、複数のＲ202は互いに同一であってもよく異なっていてもよい。ｄ３が２以上５以下の整数を表す場合、複数のＲ203は互いに同一であってもよく異なっていてもよい。ｄ４が２以上５以下の整数を表す場合、複数のＲ204は互いに同一であってもよく異なっていてもよい。
【０１６６】
Ｒ201、Ｒ202、Ｒ203及びＲ204が表わす炭素原子数１以上６以下のアルキル基としては、炭素原子数１以上３以下のアルキル基が好ましく、メチル基がより好ましい。ｄ１、ｄ２、ｄ３及びｄ４は、各々独立に、０又は１を表すことが好ましい。ｄ１及びｄ２は１を表し、ｄ３及びｄ４は、０を表すことがより好ましい。
【０１６７】
化合物（２０）の好適な例は、下記化学式（２０−Ｈ１）で表される化合物（以下、化合物（２０−Ｈ１）と記載することがある）である。
【０１６８】
【化３１】
2018180245.tif 000032
【０１６９】
感光層に含有される正孔輸送剤の含有量は、バインダー樹脂１００質量部に対して、１０質量部以上２００質量部以下であることが好ましく、１０質量部以上１００質量部以下であることがより好ましい。
【０１７０】
（材料の組み合わせ）
形成画像における白点の発生を抑制するためには、バインダー樹脂及び電子輸送剤が、次に示す組み合わせであることが好ましい。
バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（１）、（２）、（３）、（４）又は（５）であるか；
バインダー樹脂が、繰り返し単位（１１−２）と、繰り返し単位（１２−１Ｃ）と、繰り返し単位（１２−２Ａ）と、末端基（Ｍ２）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ａ）と、末端基（Ｍ３）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ａ）と、末端基（Ｍ４）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ｂ）と、末端基（Ｍ１）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ｄ）と、末端基（Ｍ１）とを含むポリアリレート樹脂であり、電子輸送剤が化合物（２）であるか；又は
バインダー樹脂が、繰り返し単位（１１−４）と、繰り返し単位（１２−１Ｃ）と、繰り返し単位（１２−２Ａ）と、末端基（Ｍ１）とを含むポリアリレート樹脂であり、電子輸送剤が化合物（２）である。
【０１７１】
形成画像における白点の発生を抑制するためには、バインダー樹脂及び電子輸送剤が、次に示す組み合わせであることがより好ましい。
バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（１−Ｅ１）、（２−Ｅ２）、（３−Ｅ３）、（４−Ｅ４）、（４−Ｅ５）又は（５−Ｅ６）であるか；
バインダー樹脂が、繰り返し単位（１１−２）と、繰り返し単位（１２−１Ｃ）と、繰り返し単位（１２−２Ａ）と、末端基（Ｍ２）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ａ）と、末端基（Ｍ３）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ａ）と、末端基（Ｍ４）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ｂ）と、末端基（Ｍ１）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ｄ）と、末端基（Ｍ１）とを含むポリアリレート樹脂であり、電子輸送剤が化合物（２−Ｅ２）であるか；又は
バインダー樹脂が、繰り返し単位（１１−４）と、繰り返し単位（１２−１Ｃ）と、繰り返し単位（１２−２Ａ）と、末端基（Ｍ１）とを含むポリアリレート樹脂であり、電子輸送剤が化合物（２−Ｅ２）である。
【０１７２】
形成画像における白点の発生を抑制するためには、バインダー樹脂、電子輸送剤及び正孔輸送剤が、次に示す組み合わせであることが更に好ましい。
バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（１−Ｅ１）、（２−Ｅ２）、（３−Ｅ３）、（４−Ｅ４）、（４−Ｅ５）又は（５−Ｅ６）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ａ）と、末端基（Ｍ２）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ａ）と、末端基（Ｍ３）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ａ）と、末端基（Ｍ４）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ｂ）と、末端基（Ｍ１）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ｄ）と、末端基（Ｍ１）とを含むポリアリレート樹脂であり、電子輸送剤が化合物（２−Ｅ２）であり、正孔輸送剤が化合物（２０−Ｈ１）であるか；又は
バインダー樹脂が、繰り返し単位（１１−４）と、繰り返し単位（１２−１Ｃ）と、繰り返し単位（１２−２Ａ）と、末端基（Ｍ１）とを含むポリアリレート樹脂であり、電子輸送剤が化合物（２−Ｅ２）であり、正孔輸送剤が化合物（２０−Ｈ１）である。
【０１７３】
形成画像における白点の発生を特に抑制するためには、以下の第一態様、第二態様又は第三態様がより好ましい。
【０１７４】
まず、第一態様について説明する。第一態様において、電子輸送剤は化合物（３）、（４）又は（５）である。第一態様において、形成画像における白点の発生を特に抑制するためには、バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（３）、（４）又は（５）であることが好ましい。同じ理由から、バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（３−Ｅ３）、（４−Ｅ４）、（４−Ｅ５）又は（５−Ｅ６）であることがより好ましい。同じ理由から、バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（３−Ｅ３）、（４−Ｅ４）、（４−Ｅ５）又は（５−Ｅ６）であり、正孔輸送剤が化合物（２０−Ｈ１）であることが更に好ましい。
【０１７５】
次に、第二態様について説明する。第二態様において、電子輸送剤は化合物（２）である。
【０１７６】
第二態様において、形成画像における白点の発生を特に抑制するためには、バインダー樹脂及び電子輸送剤が、次に示す組み合わせであることが好ましい。
バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ａ）と、末端基（Ｍ２）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ａ）と、末端基（Ｍ３）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ａ）と、末端基（Ｍ４）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ｂ）と、末端基（Ｍ１）とを含むポリアリレート樹脂であり、電子輸送剤が化合物（２）であるか；
バインダー樹脂が、繰り返し単位（１１−２）と、繰り返し単位（１２−１Ｃ）と、繰り返し単位（１２−２Ｄ）と、末端基（Ｍ１）とを含むポリアリレート樹脂であり、電子輸送剤が化合物（２）であるか；又は
バインダー樹脂が、繰り返し単位（１１−４）と、繰り返し単位（１２−１Ｃ）と、繰り返し単位（１２−２Ａ）と、末端基（Ｍ１）とを含むポリアリレート樹脂であり、電子輸送剤が化合物（２）である。
【０１７７】
第二態様において、形成画像における白点の発生を抑制するためには、バインダー樹脂及び電子輸送剤が、次に示す組み合わせであることがより好ましい。
バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ａ）と、末端基（Ｍ２）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ａ）と、末端基（Ｍ３）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ａ）と、末端基（Ｍ４）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ｂ）と、末端基（Ｍ１）とを含むポリアリレート樹脂であり、電子輸送剤が化合物（２−Ｅ２）であるか；
バインダー樹脂が、繰り返し単位（１１−２）と、繰り返し単位（１２−１Ｃ）と、繰り返し単位（１２−２Ｄ）と、末端基（Ｍ１）とを含むポリアリレート樹脂であり、電子輸送剤が化合物（２−Ｅ２）であるか；又は
バインダー樹脂が、繰り返し単位（１１−４）と、繰り返し単位（１２−１Ｃ）と、繰り返し単位（１２−２Ａ）と、末端基（Ｍ１）とを含むポリアリレート樹脂であり、電子輸送剤が化合物（２−Ｅ２）である。
【０１７８】
第二態様において、形成画像における白点の発生を特に抑制するためには、バインダー樹脂及び電子輸送剤が、次に示す組み合わせであることが特に好ましい。
バインダー樹脂が、繰り返し単位（１１−２）と、繰り返し単位（１２−１Ｃ）と、繰り返し単位（１２−２Ｂ）と、末端基（Ｍ１）とを含むポリアリレート樹脂であり、電子輸送剤が化合物（２−Ｅ２）であるか；又は
バインダー樹脂が、繰り返し単位（１１−４）と、繰り返し単位（１２−１Ｃ）と、繰り返し単位（１２−２Ａ）と、末端基（Ｍ１）とを含むポリアリレート樹脂であり、電子輸送剤が化合物（２−Ｅ２）である。
【０１７９】
第二態様において、形成画像における白点の発生を抑制するためには、バインダー樹脂、電子輸送剤及び正孔輸送剤が、次に示す組み合わせであることが好ましい。
バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ａ）と、末端基（Ｍ２）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ａ）と、末端基（Ｍ３）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ａ）と、末端基（Ｍ４）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ｂ）と、末端基（Ｍ１）とを含むポリアリレート樹脂であり、電子輸送剤が化合物（２−Ｅ２）であり、正孔輸送剤が化合物（２０−Ｈ１）であるか；
バインダー樹脂が、繰り返し単位（１１−２）と、繰り返し単位（１２−１Ｃ）と、繰り返し単位（１２−２Ｄ）と、末端基（Ｍ１）とを含むポリアリレート樹脂であり、電子輸送剤が化合物（２−Ｅ２）であり、正孔輸送剤が化合物（２０−Ｈ１）であるか；又は
バインダー樹脂が、繰り返し単位（１１−４）と、繰り返し単位（１２−１Ｃ）と、繰り返し単位（１２−２Ａ）と、末端基（Ｍ１）とを含むポリアリレート樹脂であり、電子輸送剤が化合物（２−Ｅ２）であり、正孔輸送剤が化合物（２０−Ｈ１）である。
【０１８０】
第二態様において、形成画像における白点の発生を特に抑制するためには、バインダー樹脂、電子輸送剤及び正孔輸送剤が、次に示す組み合わせであることが特に好ましい。
バインダー樹脂が、繰り返し単位（１１−２）と、繰り返し単位（１２−１Ｃ）と、繰り返し単位（１２−２Ｂ）と、末端基（Ｍ１）とを含むポリアリレート樹脂であり、電子輸送剤が化合物（２−Ｅ２）であり、正孔輸送剤が化合物（２０−Ｈ１）であるか；又は
バインダー樹脂が、繰り返し単位（１１−４）と、繰り返し単位（１２−１Ｃ）と、繰り返し単位（１２−２Ａ）と、末端基（Ｍ１）とを含むポリアリレート樹脂であり、電子輸送剤が化合物（２−Ｅ２）であり、正孔輸送剤が化合物（２０−Ｈ１）である。
【０１８１】
次に、第三態様について説明する。第三態様において、電子輸送剤は化合物（１）、（４）又は（５）である。第三態様において、化合物（１）として好ましくは化合物（１−Ｅ１）であり、化合物（４）として好ましくは化合物（４−Ｅ４）又は（４−Ｅ５）であり、化合物（５）として好ましくは化合物（５−Ｅ６）である。
【０１８２】
第三態様において、形成画像における白点の発生を抑制するためには、バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（１）、（４）又は（５）であることが好ましい。同じ理由から、バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（１−Ｅ１）、（４−Ｅ４）、（４−Ｅ５）又は（５−Ｅ６）であることがより好ましい。同じ理由から、バインダー樹脂が、繰り返し単位（１１−２）と、繰り返し単位（１２−１Ｃ）と、繰り返し単位（１２−２Ａ）と、末端基（Ｍ１）とを含むポリアリレート樹脂であり、電子輸送剤が化合物（１−Ｅ１）、（４−Ｅ４）、（４−Ｅ５）又は（５−Ｅ６）であり、正孔輸送剤が化合物（２０−Ｈ１）であることが更に好ましい。
【０１８３】
（電荷発生剤）
電荷発生剤は、感光体用の電荷発生剤である限り、特に限定されない。電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（例えば、セレン、セレン−テルル、セレン−ヒ素、硫化カドミウム又はアモルファスシリコン）の粉末、ピリリウム顔料、アンサンスロン系顔料、トリフェニルメタン系顔料、スレン系顔料、トルイジン系顔料、ピラゾリン系顔料及びキナクリドン系顔料が挙げられる。電荷発生剤は、１種を単独で用いてもよいし、２種以上を組み合わせて用いてもよい。
【０１８４】
フタロシアニン系顔料としては、例えば、無金属フタロシアニン及び金属フタロシアニンが挙げられる。金属フタロシアニンとしては、例えば、チタニルフタロシアニン、ヒドロキシガリウムフタロシアニン及びクロロガリウムフタロシアニンが挙げられる。無金属フタロシアニンは、例えば、化学式（ＣＧＭ２）で表される。チタニルフタロシアニンは、例えば、化学式（ＣＧＭ１）で表される。
【０１８５】
【化３２】
2018180245.tif 000033
【０１８６】
【化３３】
2018180245.tif 000034
【０１８７】
フタロシアニン系顔料は、結晶であってもよく、非結晶であってもよい。フタロシアニン系顔料の結晶形状（例えば、α型、β型、Ｙ型、Ｖ型又はＩＩ型）については特に限定されず、種々の結晶形状を有するフタロシアニン系顔料が使用される。無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのα型、β型及びＹ型結晶（以下、それぞれをα型、β型及びＹ型チタニルフタロシアニンと記載することがある）が挙げられる。
【０１８８】
例えば、デジタル光学式の画像形成装置（例えば、半導体レーザーのような光源を使用した、レーザービームプリンター又はファクシミリ）には、７００ｎｍ以上の波長領域に感度を有する感光体を用いることが好ましい。７００ｎｍ以上の波長領域で高い量子収率を有することから、電荷発生剤としては、フタロシアニン系顔料が好ましく、無金属フタロシアニン又はチタニルフタロシアニンがより好ましく、Ｘ型無金属フタロシアニン又はＹ型チタニルフタロシアニンが更に好ましく、Ｙ型チタニルフタロシアニンが特に好ましい。
【０１８９】
Ｙ型チタニルフタロシアニンは、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。
【０１９０】
ＣｕＫα特性Ｘ線回折スペクトルの測定方法の一例について説明する。試料（チタニルフタロシアニン）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、かつＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。
【０１９１】
短波長レーザー光源（例えば、３５０ｎｍ以上５５０ｎｍ以下の波長を有するレーザー光源）を用いた画像形成装置に適用される感光体には、電荷発生剤として、アンサンスロン系顔料が好適に用いられる。
【０１９２】
電荷発生剤の含有量は、感光層に含有されるバインダー樹脂１００質量部に対して、０．１質量部以上５０質量部以下であることが好ましく、０．５質量部以上３０質量部以下であることがより好ましく、０．５質量部以上４．５質量部以下であることが特に好ましい。
【０１９３】
（添加剤）
添加剤としては、例えば、劣化防止剤（例えば、酸化防止剤、ラジカル捕捉剤、１重項消光剤又は紫外線吸収剤）、軟化剤、表面改質剤、増量剤、増粘剤、分散安定剤、ワックス、アクセプター、ドナー、界面活性剤、可塑剤、増感剤及びレベリング剤が挙げられる。酸化防止剤としては、例えば、ヒンダードフェノール（例えば、ジ（ｔｅｒｔ−ブチル）ｐ−クレゾール）、ヒンダードアミン、パラフェニレンジアミン、アリールアルカン、ハイドロキノン、スピロクロマン、スピロインダノン及びこれらの誘導体、有機硫黄化合物並びに有機燐化合物が挙げられる。
【０１９４】
＜導電性基体＞
導電性基体は、感光体の導電性基体として用いることができる限り、特に限定されない。導電性基体は、少なくとも表面部が導電性を有する材料で形成されていればよい。導電性基体の一例としては、導電性を有する材料で形成される導電性基体が挙げられる。導電性基体の別の例としては、導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、インジウム、ステンレス鋼及び真鍮が挙げられる。これらの導電性を有する材料を単独で用いてもよいし、２種以上を組み合わせて（例えば、合金として）用いてもよい。これらの導電性を有する材料のなかでも、感光層から導電性基体への電荷の移動が良好であることから、アルミニウム又はアルミニウム合金が好ましい。
【０１９５】
導電性基体の形状は、画像形成装置の構造に合わせて適宜選択される。導電性基体の形状としては、例えば、シート状及びドラム状が挙げられる。また、導電性基体の厚さは、導電性基体の形状に応じて適宜選択される。
【０１９６】
＜中間層＞
中間層（下引き層）は、例えば、無機粒子及び中間層に用いられる樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇が抑えられると考えられる。
【０１９７】
無機粒子としては、例えば、金属（例えば、アルミニウム、鉄又は銅）、金属酸化物（例えば、酸化チタン、アルミナ、酸化ジルコニウム、酸化スズ又は酸化亜鉛）の粒子及び非金属酸化物（例えば、シリカ）の粒子が挙げられる。これらの無機粒子は、１種を単独で用いてもよいし、２種以上を併用してもよい。
【０１９８】
中間層用樹脂としては、中間層を形成する樹脂として用いることができる限り、特に限定されない。中間層は、添加剤を含有してもよい。中間層に含有される添加剤の例は、感光層に含有される添加剤の例と同じである。
【０１９９】
＜感光体の製造方法＞
感光体は、例えば、以下のように製造される。感光体は、感光層用塗布液を導電性基体上に塗布し、乾燥することによって製造される。感光層用塗布液は、電荷発生剤、電子輸送剤、バインダー樹脂、正孔輸送剤及び必要に応じて添加される成分（例えば、添加剤）を、溶剤に溶解又は分散させることにより製造される。
【０２００】
感光層用塗布液に含有される溶剤は、塗布液に含まれる各成分を溶解又は分散できる限り、特に限定されない。溶剤としては、例えば、アルコール類（例えば、メタノール、エタノール、イソプロパノール又はブタノール）、脂肪族炭化水素（例えば、ｎ−ヘキサン、オクタン又はシクロヘキサン）、芳香族炭化水素（例えば、ベンゼン、トルエン又はキシレン）、ハロゲン化炭化水素（例えば、ジクロロメタン、ジクロロエタン、四塩化炭素又はクロロベンゼン）、エーテル類（例えば、ジメチルエーテル、ジエチルエーテル、テトラヒドロフラン、エチレングリコールジメチルエーテル、ジエチレングリコールジメチルエーテル又はプロピレングリコールモノメチルエーテル）、ケトン類（例えば、アセトン、メチルエチルケトン又はシクロヘキサノン）、エステル類（例えば、酢酸エチル又は酢酸メチル）、ジメチルホルムアルデヒド、ジメチルホルムアミド及びジメチルスルホキシドが挙げられる。これらの溶剤は、１種単独で又は２種以上を組み合わせて用いられる。感光体の製造時の作業性を向上させるためには、溶剤として非ハロゲン溶剤（ハロゲン化炭化水素以外の溶剤）を用いることが好ましい。
【０２０１】
塗布液は、各成分を混合し、溶剤に分散することにより調製される。混合又は分散には、例えば、ビーズミル、ロールミル、ボールミル、アトライター、ペイントシェーカー又は超音波分散機を用いることができる。
【０２０２】
感光層用塗布液は、各成分の分散性を向上させるために、例えば、界面活性剤を含有してもよい。
【０２０３】
感光層用塗布液を塗布する方法としては、塗布液を導電性基体上に均一に塗布できる方法である限り、特に限定されない。塗布方法としては、例えば、ブレードコート法、ディップコート法、スプレーコート法、スピンコート法及びバーコート法が挙げられる。
【０２０４】
感光層用塗布液を乾燥する方法としては、塗布液中の溶剤を蒸発させ得る限り、特に限定されない。例えば、高温乾燥機又は減圧乾燥機を用いて、熱処理（熱風乾燥）する方法が挙げられる。熱処理温度は、例えば、４０℃以上１５０℃以下である。熱処理時間は、例えば、３分間以上１２０分間以下である。
【０２０５】
なお、感光体の製造方法は、必要に応じて、中間層を形成する工程及び保護層を形成する工程の一方又は両方を更に含んでもよい。中間層を形成する工程及び保護層を形成する工程では、公知の方法が適宜選択される。
【０２０６】
＜画像形成装置＞
以下、本実施形態の感光体を備える画像形成装置について説明する。以下、本実施形態の感光体を備える画像形成装置の一態様として、タンデム方式のカラー画像形成装置を例に挙げて、図３を参照しながら説明する。
【０２０７】
図３に示す画像形成装置１１０は、画像形成ユニット４０ａ、４０ｂ、４０ｃ及び４０ｄと、転写ベルト５０と、定着部５２とを備える。以下、区別する必要がない場合には、画像形成ユニット４０ａ、４０ｂ、４０ｃ及び４０ｄの各々を、画像形成ユニット４０と記載する。
【０２０８】
画像形成ユニット４０は、像担持体と、帯電部４２と、露光部４４と、現像部４６と、転写部４８とを備える。像担持体は、本実施形態の感光体１００である。画像形成ユニット４０の中央位置に、感光体１００が設けられる。感光体１００は、矢符方向（反時計回り）に回転可能に設けられる。感光体１００の周囲には、帯電部４２を基準として感光体１００の回転方向の上流側から順に、帯電部４２と、露光部４４と、現像部４６と、転写部４８とが設けられる。なお、画像形成ユニット４０には、クリーニング部又は除電部（不図示）が更に備えられてもよい。
【０２０９】
画像形成ユニット４０ａ〜４０ｄの各々によって、転写ベルト５０上の記録媒体Ｐに、複数色（例えば、ブラック、シアン、マゼンタ及びイエローの４色）のトナー像が順に重ねられる。
【０２１０】
帯電部４２は、感光体１００の表面（例えば、周面）を帯電させる。帯電部４２の帯電極性は、正極性である。即ち、帯電部４２は、感光体１００の表面を正極性に帯電する。本実施形態の感光体１００と記録媒体Ｐとが接触して摩擦される場合に、記録媒体Ｐの微小成分（例えば、紙粉）は所望の値以上の正極性に帯電する。帯電部４２によって感光体１００の表面が正極性に帯電されると、感光体１００の表面と、正極性に摩擦帯電される記録媒体Ｐの微小成分とが、電気的に反発する。その結果、記録媒体Ｐの微小成分が感光体１００の表面に付着し難くなり、形成画像における白点の発生を好適に抑制することができる。
【０２１１】
帯電部４２は、帯電ローラーである。帯電ローラーは、感光体１００の表面と接触しながら感光体１００の表面を帯電する。画像形成装置１１０は、接触帯電方式を採用している。接触帯電方式を採用する画像形成装置においては、通常、接触した帯電ローラーによって記録媒体の微小成分が感光体の表面に押圧され、感光体の表面に微小成分が固着し易い。しかし、画像形成装置１１０は、本実施形態の感光体１００を備える。本実施形態の感光体１００は、微小成分の付着により引き起こされる白点の発生を抑制することができる。このため、画像形成装置１１０は、帯電部４２として帯電ローラーを備える場合であっても、微小成分が感光体１００の表面に固着し難く、形成画像における白点の発生を抑制することができる。
【０２１２】
帯電ローラー以外の接触帯電方式の帯電部としては、例えば、帯電ブラシが挙げられる。なお、帯電部は非接触方式であってもよい。非接触方式の帯電部としては、例えば、コロトロン帯電器及びスコロトロン帯電器が挙げられる。
【０２１３】
露光部４４は、帯電された感光体１００の表面を露光する。これにより、感光体１００の表面に静電潜像が形成される。静電潜像は、画像形成装置１１０に入力された画像データに基づいて形成される。
【０２１４】
現像部４６は、感光体１００の表面にトナーを供給し、静電潜像をトナー像として現像する。感光体１００は、トナー像を担持する像担持体である。トナーは、一成分現像剤として用いられてもよい。或いは、トナーと所望のキャリアとを混合して、トナーを二成分現像剤において用いてもよい。トナーが一成分現像剤として用いられる場合、現像部４６は、感光体１００に形成された静電潜像に一成分現像剤であるトナーを供給する。トナーが二成分現像剤において用いられる場合、現像部４６は、感光体１００に形成された静電潜像に、二成分現像剤に含まれるトナーとキャリアとのうちトナーを供給する。
【０２１５】
現像部４６は、感光体１００の表面と接触しながら静電潜像をトナー像として現像することができる。即ち、画像形成装置１１０は、接触現像方式を採用することができる。接触現像方式を採用する画像形成装置においては、通常、接触した現像部によって記録媒体の微小成分が感光体の表面に押圧され、感光体の表面に微小成分が固着し易い。しかし、画像形成装置１１０は、本実施形態の感光体１００を備える。本実施形態の感光体１００は、記録媒体Ｐの微小成分の付着により引き起こされる白点の発生を抑制することができる。このため、画像形成装置１１０は、接触現像方式の現像部４６を備える場合であっても、微小成分が感光体１００の表面に固着し難く、形成画像における白点の発生を抑制することができる。
【０２１６】
現像部４６は、感光体１００の表面を清掃することができる。即ち、画像形成装置１１０は、ブレードクリーナーレス方式を採用することができる。この場合、現像部４６は、感光体１００の表面の残留成分を除去することができる。通常、クリーニング部（例えば、クリーニングブレード）を備えた画像形成装置は、像担持体の表面の残留成分がクリーニング部により掻き取られる。しかし、ブレードクリーナーレス方式の画像形成装置の場合は、像担持体の表面の残留成分が掻き取られない。そのため、ブレードクリーナーレス方式を採用する画像形成装置では、通常、像担持体の表面に残留成分が残り易い。しかし、本実施形態の感光体１００は、記録媒体Ｐの微小成分（例えば、紙粉）の付着により引き起こされる白点の発生を抑制することができる。よって、このような感光体１００を備える画像形成装置１１０は、ブレードクリーナーレス方式を採用した場合であっても、感光体１００の表面に残留成分、特に記録媒体Ｐの微小成分が残り難い。その結果、画像形成装置１１０は、形成される画像における白点の発生を抑制することができる。
【０２１７】
現像部４６が現像しつつ感光体１００の表面を効率的に清掃するためには、以下に示す条件（ａ）及び条件（ｂ）を満たすことが好ましい。
条件（ａ）：接触現像方式を採用し、感光体１００と現像部４６との間に周速（回転速度）差が設けられる。
条件（ｂ）：感光体１００の表面電位と、現像バイアスの電位とが以下の数式（ｂ−１）及び数式（ｂ−２）を満たす。
０（Ｖ）＜現像バイアスの電位（Ｖ）＜感光体１００の未露光領域の表面電位（Ｖ）・・・（ｂ−１）
現像バイアスの電位（Ｖ）＞感光体１００の露光領域の表面電位（Ｖ）＞０（Ｖ）・・・（ｂ−２）
【０２１８】
条件（ａ）に示す接触現像方式を採用し、感光体１００と現像部４６との間に周速差が設けられていると、感光体１００の表面は現像部４６と接触し、感光体１００の表面の付着成分が現像部４６との摩擦により除去される。現像部４６の周速は、感光体１００の周速よりも速いことが好ましい。
【０２１９】
条件（ｂ）では、現像方式が反転現像方式である場合を想定している。単層型感光体である感光体１００の感度特性を向上させるためには、トナーの帯電極性、感光体１００の未露光領域の表面電位、感光体１００の露光領域の表面電位及び現像バイアスの電位が何れも正極性であることが好ましい。なお、感光体１００の未露光領域の表面電位及び露光領域の表面電位は、転写部４８がトナー像を感光体１００から記録媒体Ｐへ転写した後、帯電部４２が次周回の感光体１００の表面を帯電する前に測定される。
【０２２０】
条件（ｂ）の数式（ｂ−１）を満たすと、感光体１００に残留したトナー（以下、残留トナーと記載することがある）と感光体１００の未露光領域との間に作用する静電的斥力が、残留トナーと現像部４６との間に作用する静電的斥力に比べ大きくなる。このため、感光体１００の未露光領域の残留トナーは、感光体１００の表面から現像部４６へと移動し、回収される。
【０２２１】
条件（ｂ）の数式（ｂ−２）を満たすと、残留トナーと感光体１００の露光領域との間に作用する静電的斥力が、残留トナーと現像部４６との間に作用する静電的斥力に比べ小さくなる。このため、感光体１００の露光領域の残留トナーは、感光体１００の表面に保持される。感光体１００の露光領域に保持されたトナーは、そのまま画像形成に使用される。
【０２２２】
転写ベルト５０は、感光体１００と転写部４８との間に記録媒体Ｐを搬送する。転写ベルト５０は、無端状のベルトである。転写ベルト５０は、矢符方向（時計回り）に回転可能に設けられる。
【０２２３】
転写部４８は、現像部４６によって現像されたトナー像を、感光体１００の表面から記録媒体Ｐへ転写する。転写部４８は、感光体１００の表面と記録媒体Ｐとを接触させながら、トナー像を感光体１００の表面から記録媒体Ｐへ転写する。即ち、画像形成装置１１０は、直接転写方式を採用している。直接転写方式を採用する画像形成装置においては、通常、感光体と記録媒体とが接触するために、感光体の表面に記録媒体の微小成分（例えば、紙粉）が付着し易い。しかし、本実施形態の感光体１００によれば、記録媒体Ｐの微小成分が感光体１００の表面に付着することを抑制することができる。その結果、形成画像における白点の発生を好適に抑制することができる。転写部４８としては、例えば、転写ローラーが挙げられる。
【０２２４】
定着部５２は、転写部４８によって記録媒体Ｐに転写された未定着のトナー像を、加熱及び／又は加圧する。定着部５２は、例えば、加熱ローラー及び／又は加圧ローラーである。トナー像を加熱及び／又は加圧することにより、記録媒体Ｐにトナー像が定着する。その結果、記録媒体Ｐに画像が形成される。
【０２２５】
以上、画像形成装置の一例について説明したが、画像形成装置は、上述した画像形成装置１１０に限定されない。上述した画像形成装置１１０はカラー画像形成装置であったが、画像形成装置はモノクロ画像形成装置であってもよい。この場合、画像形成装置は、例えば画像形成ユニットを１つだけ備えていればよい。また、上述した画像形成装置１１０はタンデム方式を採用していたが、画像形成装置は例えばロータリー方式を採用してもよい。
【０２２６】
＜プロセスカートリッジ＞
次に、図３を引き続き参照して、本実施形態の感光体１００を備えるプロセスカートリッジの一例について説明する。プロセスカートリッジは、画像形成用のカートリッジである。プロセスカートリッジは、画像形成ユニット４０ａ〜４０ｄの各々に相当する。プロセスカートリッジは、感光体１００を備える。プロセスカートリッジは、感光体１００に加えて、帯電部４２、露光部４４、現像部４６及び転写部４８からなる群より選択される少なくとも１つを更に備えていてもよい。プロセスカートリッジには、クリーニング部（不図示）及び除電部（不図示）の一方又は両方が更に備えられてもよい。プロセスカートリッジは、画像形成装置１１０に対して着脱自在に設計される。そのため、プロセスカートリッジは取り扱いが容易であり、感光体１００の感度特性等が劣化した場合に、感光体１００を含めて容易かつ迅速に交換することができる。以上、図３を参照して、本実施形態の感光体１００を備えるプロセスカートリッジについて説明した。
【０２２７】
以上説明した本実施形態の感光体は、形成画像における白点の発生を抑制することができる。また、本実施形態の感光体を備えるプロセスカートリッジ及び画像形成装置は、形成画像における白点の発生を抑制することができる。
【実施例】
【０２２８】
以下、実施例を用いて本発明を更に具体的に説明する。しかし、本発明は実施例の範囲に何ら限定されない。
【０２２９】
＜感光層を形成するための材料＞
感光体の感光層を形成するための材料として、以下の電荷発生剤、正孔輸送剤、電子輸送剤及びバインダー樹脂を準備した。
【０２３０】
（電荷発生剤）
電荷発生剤として、Ｙ型チタニルフタロシアニンを準備した。Ｙ型チタニルフタロシアニンは、実施形態で述べた化学式（ＣＧＭ１）で表され、Ｙ型の結晶構造を有するチタニルフタロシアニンであった。
【０２３１】
（正孔輸送剤）
正孔輸送剤として、実施形態で述べた化合物（２０−Ｈ１）を準備した。
【０２３２】
（電子輸送剤）
電子輸送剤として、実施形態で述べた化合物（１−Ｅ１）、（２−Ｅ２）、（３−Ｅ３）、（４−Ｅ４）、（４−Ｅ５）及び（５−Ｅ６）を準備した。また、比較例で使用する電子輸送剤として、下記化学式（Ｅ７）〜（Ｅ１１）で表される化合物（以下、それぞれを化合物（Ｅ７）〜（Ｅ１１）と記載する）も準備した。
【０２３３】
【化３４】
2018180245.tif 000035
【０２３４】
（バインダー樹脂）
バインダー樹脂として、ポリアリレート樹脂（Ｒ−１−Ｍ１）〜（Ｒ−１−Ｍ４）及び（Ｒ−２−Ｍ１）〜（Ｒ−５−Ｍ１）の各々を、以下の方法で作製した。なお、各ポリアリレート樹脂の収率は、モル比換算により求めた。
【０２３５】
［ポリアリレート樹脂（Ｒ−１−Ｍ１）］
ポリアリレート樹脂（Ｒ−１−Ｍ１）は、末端基（Ｍ１）を有していた。ポリアリレート樹脂（Ｒ−１−Ｍ１）は、繰り返し単位として、繰り返し単位（１１−２）、（１２−１Ｃ）及び（１２−２Ａ）のみを有していた。ポリアリレート樹脂（Ｒ−１−Ｍ１）は繰り返し単位（１１）として繰り返し単位（１１−２）の１種のみを有していた。ポリアリレート樹脂（Ｒ−１−Ｍ１）は、繰り返し単位（１２）として繰り返し単位（１２−１Ｃ）及び（１２−２Ａ）の２種を有しており、比率ｐ及び比率ｑは各々０．５０であった。ポリアリレート樹脂（Ｒ−１−Ｍ１）の粘度平均分子量は、４８，１００であった。
【０２３６】
【化３５】
2018180245.tif 000036
【０２３７】
ポリアリレート樹脂（Ｒ−１−Ｍ１）の作成において、反応容器として、温度計及び三方コックを備える容量２Ｌの三口フラスコを用いた。反応容器に、化合物（ＢＰ−１１−２）２２．１４ｇ（８２．５６ミリモル）、化合物（Ｔ−Ｍ１）０．２８１ｇ（０．８２６ミリモル）、水酸化ナトリウム７．８４ｇ（１９６ミリモル）、ベンジルトリブチルアンモニウムクロライド０．２４０ｇ（０．７６８ミリモル）を入れた。反応容器内の空気をアルゴンガスで置換した。反応容器の内容物に水６００ｍＬを加えた。反応容器の内容物を２０℃で１時間攪拌した。次いで、反応容器の内容物の温度が１０℃になるまで反応容器の内容物を冷却して、アルカリ性水溶液Ａを得た。
【０２３８】
一方、２，６−ナフタレンジカルボン酸ジクロライド（化合物（ＤＣ−１２−１Ｃ）のジクロライド）９．８４ｇ（３８．９ミリモル）、及び４，４’−オキシビス安息香酸ジクロライド（化合物（ＤＣ−１２−２Ａ）のジクロライド）１１．４７ｇ（３８．９ミリモル）を、クロロホルム３００ｇに溶解させた。これにより、クロロホルム溶液Ｂを得た。
【０２３９】
反応容器内のアルカリ性水溶液Ａを１０℃で攪拌しながら、アルカリ性水溶液Ａにクロロホルム溶液Ｂを投入した。これにより、重合反応を開始させた。反応容器の内容物の温度（液温）を１３±３℃に調節しながら、反応容器の内容物を３時間攪拌して重合反応を進行させた。次いで、デカントを用いて反応容器の内容物における上層（水層）を除去し、有機層を得た。次いで、容量２Ｌの三角フラスコに、イオン交換水５００ｍＬを入れた。フラスコ内容物に、得られた有機層を加えた。フラスコ内容物に、クロロホルム３００ｇ及び酢酸６ｍＬを更に加えた。次いで、フラスコ内容物を、室温で３０分間攪拌した。その後、デカントを用いてフラスコ内容物における上層（水層）を除去し、有機層を得た。分液ロートを用いて、得られた有機層をイオン交換水５００ｍＬで洗浄した。イオン交換水による洗浄を８回繰り返し、水洗した有機層を得た。
【０２４０】
次に、水洗した有機層をろ過し、ろ液を得た。容量３Ｌのビーカーに１．５Ｌのメタノールを入れた。ビーカー内のメタノールに得られたろ液をゆっくりと滴下し、沈殿物を得た。沈殿物をろ過により取り出した。取り出した沈殿物を温度７０℃で１２時間真空乾燥させた。その結果、ポリアリレート樹脂（Ｒ−１−Ｍ１）が得られた。ポリアリレート樹脂（Ｒ−１−Ｍ１）の収量は３１．０ｇであり、収率は８０．１％であった。
【０２４１】
［ポリアリレート樹脂（Ｒ−２−Ｍ１）］
ポリアリレート樹脂（Ｒ−２−Ｍ１）は、末端基（Ｍ１）を有していた。ポリアリレート樹脂（Ｒ−２−Ｍ１）は、繰り返し単位として、繰り返し単位（１１−２）、（１２−１Ｃ）及び（１２−２Ａ）のみを有していた。ポリアリレート樹脂（Ｒ−２−Ｍ１）は繰り返し単位（１１）として繰り返し単位（１１−２）の１種のみを有していた。ポリアリレート樹脂（Ｒ−２−Ｍ１）は、繰り返し単位（１２）として繰り返し単位（１２−１Ｃ）及び（１２−２Ａ）の２種を有しており、比率ｐ及び比率ｑは各々０．３０及び０．７０であった。ポリアリレート樹脂（Ｒ−２−Ｍ１）の粘度平均分子量は、４７，６００であった。
【０２４２】
【化３６】
2018180245.tif 000037
【０２４３】
化合物（ＤＣ−１２−１Ｃ）のジクロライド３８．９ミリモル及び化合物（ＤＣ−１２−２Ａ）のジクロライド３８．９ミリモルを、化合物（ＤＣ−１２−１Ｃ）のジクロライド２３．３ミリモル及び化合物（ＤＣ−１２−２Ａ）のジクロライド５４．５ミリモルに変更した以外は、ポリアリレート樹脂（Ｒ−１−Ｍ１）の作製と同じ方法で、ポリアリレート樹脂（Ｒ−２−Ｍ１）を作製した。ポリアリレート樹脂（Ｒ−２−Ｍ１）の収量は３１．３ｇであり、収率は７９．６％であった。
【０２４４】
［ポリアリレート樹脂（Ｒ−３−Ｍ１）］
ポリアリレート樹脂（Ｒ−３−Ｍ１）は、末端基（Ｍ１）を有していた。ポリアリレート樹脂（Ｒ−３−Ｍ１）は、繰り返し単位として、繰り返し単位（１１−２）、（１２−１Ｃ）及び（１２−２Ｂ）のみを有していた。ポリアリレート樹脂（Ｒ−３−Ｍ１）は繰り返し単位（１１）として繰り返し単位（１１−２）の１種のみを有していた。ポリアリレート樹脂（Ｒ−３−Ｍ１）は、繰り返し単位（１２）として繰り返し単位（１２−１Ｃ）及び（１２−２Ｂ）の２種を有しており、比率ｐ及び比率ｑは各々０．５０であった。ポリアリレート樹脂（Ｒ−３−Ｍ１）の粘度平均分子量は、４８，９００であった。
【０２４５】
【化３７】
2018180245.tif 000038
【０２４６】
化合物（ＤＣ−１２−２Ａ）のジクロライド３８．９ミリモルを化合物（ＤＣ−１２−２Ｂ）のジクロライド３８．９ミリモルに変更した以外は、ポリアリレート樹脂（Ｒ−１−Ｍ１）の作製と同じ方法で、ポリアリレート樹脂（Ｒ−３−Ｍ１）を作製した。ポリアリレート樹脂（Ｒ−３−Ｍ１）の収量は３０．５ｇであり、収率は７６．８％であった。
【０２４７】
［ポリアリレート樹脂（Ｒ−４−Ｍ１）］
ポリアリレート樹脂（Ｒ−４−Ｍ１）は、末端基（Ｍ１）を有していた。ポリアリレート樹脂（Ｒ−４−Ｍ１）は、繰り返し単位として、繰り返し単位（１１−２）、（１２−１Ｃ）及び（１２−２Ｄ）のみを有していた。ポリアリレート樹脂（Ｒ−４−Ｍ１）は繰り返し単位（１１）として繰り返し単位（１１−２）の１種のみを有していた。ポリアリレート樹脂（Ｒ−４−Ｍ１）は、繰り返し単位（１２）として繰り返し単位（１２−１Ｃ）及び（１２−２Ｄ）の２種を有しており、比率ｐ及び比率ｑは各々０．５０であった。ポリアリレート樹脂（Ｒ−４−Ｍ１）の粘度平均分子量は、４７，６００であった。
【０２４８】
【化３８】
2018180245.tif 000039
【０２４９】
化合物（ＤＣ−１２−２Ａ）のジクロライド３８．９ミリモルを化合物（ＤＣ−１２−２Ｄ）のジクロライド３８．９ミリモルに変更した以外は、ポリアリレート樹脂（Ｒ−１−Ｍ１）の作製と同じ方法で、ポリアリレート樹脂（Ｒ−４−Ｍ１）を作製した。ポリアリレート樹脂（Ｒ−４−Ｍ１）の収量は２８．９ｇであり、収率は７８．６％であった。
【０２５０】
［ポリアリレート樹脂（Ｒ−５−Ｍ１）］
ポリアリレート樹脂（Ｒ−５−Ｍ１）は、末端基（Ｍ１）を有していた。ポリアリレート樹脂（Ｒ−５−Ｍ１）は、繰り返し単位として、繰り返し単位（１１−４）、（１２−１Ｃ）及び（１２−２Ａ）のみを有していた。ポリアリレート樹脂（Ｒ−５−Ｍ１）は、繰り返し単位（１１）として繰り返し単位（１１−４）の１種のみを有していた。ポリアリレート樹脂（Ｒ−５−Ｍ１）は、繰り返し単位（１２）として繰り返し単位（１２−１Ｃ）及び（１２−２Ａ）の２種を有しており、比率ｐ及び比率ｑは各々０．５０であった。ポリアリレート樹脂（Ｒ−５−Ｍ１）の粘度平均分子量は、５５，１００であった。
【０２５１】
【化３９】
2018180245.tif 000040
【０２５２】
化合物（ＢＰ−１１−２）８２．５６ミリモルを化合物（ＢＰ−１１−４）８２．５６ミリモルに変更した以外は、ポリアリレート樹脂（Ｒ−１−Ｍ１）の作製と同じ方法で、ポリアリレート樹脂（Ｒ−５−Ｍ１）を作製した。ポリアリレート樹脂（Ｒ−５−Ｍ１）の収量は２７．８ｇであり、収率は８０．６％であった。
【０２５３】
［ポリアリレート樹脂（Ｒ−１−Ｍ２）］
ポリアリレート樹脂（Ｒ−１−Ｍ２）は、末端基（Ｍ２）を有していた。ポリアリレート樹脂（Ｒ−１−Ｍ２）は、繰り返し単位として、繰り返し単位（１１−２）、（１２−１Ｃ）及び（１２−２Ａ）のみを有していた。ポリアリレート樹脂（Ｒ−１−Ｍ２）は繰り返し単位（１１）として繰り返し単位（１１−２）の１種のみを有していた。ポリアリレート樹脂（Ｒ−１−Ｍ２）は、繰り返し単位（１２）として繰り返し単位（１２−１Ｃ）及び（１２−２Ａ）の２種を有しており、比率ｐ及び比率ｑは各々０．５０であった。ポリアリレート樹脂（Ｒ−１−Ｍ２）の粘度平均分子量は、４６８００であった。
【０２５４】
【化４０】
2018180245.tif 000041
【０２５５】
化合物（Ｔ−Ｍ１）０．８２６ミリモルを化合物（Ｔ−Ｍ２）０．８２６ミリモルに変更した以外は、ポリアリレート樹脂（Ｒ−１−Ｍ１）の作製と同じ方法で、ポリアリレート樹脂（Ｒ−１−Ｍ２）を作製した。ポリアリレート樹脂（Ｒ−１−Ｍ２）の収量は３１．２ｇであり、収率は８０．６％であった。
【０２５６】
［ポリアリレート樹脂（Ｒ−１−Ｍ３）］
ポリアリレート樹脂（Ｒ−１−Ｍ３）は、末端基（Ｍ３）を有していた。ポリアリレート樹脂（Ｒ−１−Ｍ３）は、繰り返し単位として、繰り返し単位（１１−２）、（１２−１Ｃ）及び（１２−２Ａ）のみを有していた。ポリアリレート樹脂（Ｒ−１−Ｍ３）は繰り返し単位（１１）として繰り返し単位（１１−２）の１種のみを有していた。ポリアリレート樹脂（Ｒ−１−Ｍ３）は、繰り返し単位（１２）として繰り返し単位（１２−１Ｃ）及び（１２−２Ａ）の２種を有しており、比率ｐ及び比率ｑは各々０．５０であった。ポリアリレート樹脂（Ｒ−１−Ｍ３）の粘度平均分子量は、４９７００であった。
【０２５７】
【化４１】
2018180245.tif 000042
【０２５８】
化合物（Ｔ−Ｍ１）０．８２６ミリモルを化合物（Ｔ−Ｍ３）０．８２６ミリモルに変更した以外は、ポリアリレート樹脂（Ｒ−１−Ｍ１）の作製と同じ方法で、ポリアリレート樹脂（Ｒ−１−Ｍ３）を作製した。ポリアリレート樹脂（Ｒ−１−Ｍ３）の収量は２９．１ｇであり、収率は７５．２％であった。
【０２５９】
［ポリアリレート樹脂（Ｒ−１−Ｍ４）］
ポリアリレート樹脂（Ｒ−１−Ｍ４）は、末端基（Ｍ４）を有していた。ポリアリレート樹脂（Ｒ−１−Ｍ４）は、繰り返し単位として、繰り返し単位（１１−２）、（１２−１Ｃ）及び（１２−２Ａ）のみを有していた。ポリアリレート樹脂（Ｒ−１−Ｍ４）は繰り返し単位（１１）として繰り返し単位（１１−２）の１種のみを有していた。ポリアリレート樹脂（Ｒ−１−Ｍ４）は、繰り返し単位（１２）として繰り返し単位（１２−１Ｃ）及び（１２−２Ａ）の２種を有しており、比率ｐ及び比率ｑは各々０．５０であった。ポリアリレート樹脂（Ｒ−１−Ｍ４）の粘度平均分子量は、４５０００であった。
【０２６０】
【化４２】
2018180245.tif 000043
【０２６１】
化合物（Ｔ−Ｍ１）０．８２６ミリモルを化合物（Ｔ−Ｍ４）０．８２６ミリモルに変更した以外は、ポリアリレート樹脂（Ｒ−１−Ｍ１）の作製と同じ方法で、ポリアリレート樹脂（Ｒ−１−Ｍ４）を作製した。ポリアリレート樹脂（Ｒ−１−Ｍ４）の収量は３０．２ｇであり、収率は７８．０％であった。
【０２６２】
次に、比較例で使用するバインダー樹脂として、ポリアリレート樹脂（Ｒ−１−ＭＡ）、（Ｒ−３−ＭＡ）、（Ｒ−５−ＭＡ）、（Ｒ−６−ＭＡ）及び（Ｒ−１−ＭＢ）の各々を、以下の方法で作製した。なお、各ポリアリレート樹脂の収率は、モル比換算により求めた。
【０２６３】
［ポリアリレート樹脂（Ｒ−１−ＭＡ）］
ポリアリレート樹脂（Ｒ−１−ＭＡ）は、末端基（ＭＡ）を有していた。ポリアリレート樹脂（Ｒ−１−ＭＡ）は、繰り返し単位として、繰り返し単位（１１−２）、（１２−１Ｃ）及び（１２−２Ａ）のみを有していた。ポリアリレート樹脂（Ｒ−１−ＭＡ）は繰り返し単位（１１）として繰り返し単位（１１−２）の１種のみを有していた。ポリアリレート樹脂（Ｒ−１−ＭＡ）は、繰り返し単位（１２）として繰り返し単位（１２−１Ｃ）及び（１２−２Ａ）の２種を有しており、比率ｐ及び比率ｑは各々０．５０であった。ポリアリレート樹脂（Ｒ−１−ＭＡ）の粘度平均分子量は、５０３００であった。
【０２６４】
【化４３】
2018180245.tif 000044
【０２６５】
化合物（Ｔ−Ｍ１）０．８２６ミリモルを、下記化学式（Ｔ−ＭＡ）で表される化合物（ｐ−ｔｅｒｔ−ブチルフェノール、以下化合物（Ｔ−ＭＡ）と記載することがある）０．８２６ミリモルに変更した以外は、ポリアリレート樹脂（Ｒ−１−Ｍ１）の作製と同じ方法で、ポリアリレート樹脂（Ｒ−１−ＭＡ）を作製した。ポリアリレート樹脂（Ｒ−１−ＭＡ）の収量は３１．１ｇであり、収率は８０．３％であった。
【０２６６】
【化４４】
2018180245.tif 000045
【０２６７】
［ポリアリレート樹脂（Ｒ−３−ＭＡ）］
ポリアリレート樹脂（Ｒ−３−ＭＡ）は、末端基（ＭＡ）を有していた。ポリアリレート樹脂（Ｒ−３−ＭＡ）は、繰り返し単位として、繰り返し単位（１１−２）、（１２−１Ｃ）及び（１２−２Ｂ）のみを有していた。ポリアリレート樹脂（Ｒ−３−ＭＡ）は繰り返し単位（１１）として繰り返し単位（１１−２）の１種のみを有していた。ポリアリレート樹脂（Ｒ−３−ＭＡ）は、繰り返し単位（１２）として繰り返し単位（１２−１Ｃ）及び（１２−２Ｂ）の２種を有しており、比率ｐ及び比率ｑは各々０．５０であった。ポリアリレート樹脂（Ｒ−３−ＭＡ）の粘度平均分子量は、４６７００であった。
【０２６８】
【化４５】
2018180245.tif 000046
【０２６９】
化合物（ＤＣ−１２−２Ａ）のジクロライド３８．９ミリモルを化合物（ＤＣ−１２−２Ｂ）のジクロライド３８．９ミリモルに変更したこと、及び化合物（Ｔ−Ｍ１）０．８２６ミリモルを化合物（Ｔ−ＭＡ）０．８２６ミリモルに変更したこと以外は、ポリアリレート樹脂（Ｒ−１−Ｍ１）の作製と同じ方法で、ポリアリレート樹脂（Ｒ−３−ＭＡ）を作製した。ポリアリレート樹脂（Ｒ−３−ＭＡ）の収量は３０．７ｇであり、収率は８０．７％であった。
【０２７０】
［ポリアリレート樹脂（Ｒ−５−ＭＡ）］
ポリアリレート樹脂（Ｒ−５−ＭＡ）は、末端基（ＭＡ）を有していた。ポリアリレート樹脂（Ｒ−５−ＭＡ）は、繰り返し単位として、繰り返し単位（１１−４）、（１２−１Ｃ）及び（１２−２Ａ）のみを有していた。ポリアリレート樹脂（Ｒ−５−ＭＡ）は、繰り返し単位（１１）として繰り返し単位（１１−４）の１種のみを有していた。ポリアリレート樹脂（Ｒ−５−ＭＡ）は、繰り返し単位（１２）として繰り返し単位（１２−１Ｃ）及び（１２−２Ａ）の２種を有しており、比率ｐ及び比率ｑは各々０．５０であった。ポリアリレート樹脂（Ｒ−５−ＭＡ）の粘度平均分子量は、４８８００であった。
【０２７１】
【化４６】
2018180245.tif 000047
【０２７２】
化合物（ＢＰ−１１−２）８２．５６ミリモルを化合物（ＢＰ−１１−４）８２．５６ミリモルに変更したこと、及び化合物（Ｔ−Ｍ１）０．８２６ミリモルを化合物（Ｔ−ＭＡ）０．８２６ミリモルに変更したこと以外は、ポリアリレート樹脂（Ｒ−１−Ｍ１）の作製と同じ方法で、ポリアリレート樹脂（Ｒ−５−ＭＡ）を作製した。ポリアリレート樹脂（Ｒ−５−ＭＡ）の収量は２８．５ｇであり、収率は８２．６％であった。
【０２７３】
［ポリアリレート樹脂（Ｒ−６−ＭＡ）］
ポリアリレート樹脂（Ｒ−６−ＭＡ）は、末端基（ＭＡ）を有していた。ポリアリレート樹脂（Ｒ−６−ＭＡ）は、繰り返し単位として、繰り返し単位（１４）、（１２−２Ｅ）及び（１２−２Ｄ）のみを有していた。繰り返し単位（１２−２Ｅ）の数と繰り返し単位（１２−２Ｄ）の数との和に対する、繰り返し単位（１２−２Ｅ）の数の比率は０．５０であった。繰り返し単位（１２−２Ｅ）の数と繰り返し単位（１２−２Ｄ）の数との和に対する、繰り返し単位（１２−２Ｄ）の数の比率は０．５０であった。ポリアリレート樹脂（Ｒ−６−ＭＡ）の粘度平均分子量は、５０１００であった。
【０２７４】
【化４７】
2018180245.tif 000048
【０２７５】
［ポリアリレート樹脂（Ｒ−１−ＭＢ）］
ポリアリレート樹脂（Ｒ−１−ＭＢ）は、末端基（ＭＢ）を有していた。ポリアリレート樹脂（Ｒ−１−ＭＢ）は、繰り返し単位として、繰り返し単位（１１−２）、（１２−１Ｃ）及び（１２−２Ａ）のみを有していた。ポリアリレート樹脂（Ｒ−１−ＭＢ）は繰り返し単位（１１）として繰り返し単位（１１−２）の１種のみを有していた。ポリアリレート樹脂（Ｒ−１−ＭＢ）は、繰り返し単位（１２）として繰り返し単位（１２−１Ｃ）及び（１２−２Ａ）の２種を有しており、比率ｐ及び比率ｑは各々０．５０であった。ポリアリレート樹脂（Ｒ−１−ＭＢ）の粘度平均分子量は、４９９００であった。
【０２７６】
【化４８】
2018180245.tif 000049
【０２７７】
化合物（Ｔ−Ｍ１）０．８２６ミリモルを、下記化学式（Ｔ−ＭＢ）で表される化合物（３−トリフルオロメチルフェノール）０．８２６ミリモルに変更した以外は、ポリアリレート樹脂（Ｒ−１−Ｍ１）の作製と同じ方法で、ポリアリレート樹脂（Ｒ−１−ＭＢ）を作製した。ポリアリレート樹脂（Ｒ−１−ＭＢ）の収量は２９．７ｇであり、収率は７６．７％であった。
【０２７８】
【化４９】
2018180245.tif 000050
【０２７９】
＜感光体の製造＞
感光層を形成するための材料を用いて、感光体（Ａ−１）〜（Ａ−１３）及び（Ｂ−１）〜（Ｂ−１０）を製造した。
【０２８０】
（感光体（Ａ−１）の製造）
容器内に、電荷発生剤としてのＹ型チタニルフタロシアニン２質量部、正孔輸送剤としての化合物（２０−Ｈ１）５０質量部、電子輸送剤としての化合物（２−Ｅ２）３０質量部、バインダー樹脂としてのポリアリレート樹脂（Ｒ−１−Ｍ１）１００質量部及び溶剤としてのテトラヒドロフラン６００質量部を投入した。容器の内容物を、ボールミルを用いて１２時間混合して、溶剤に材料を分散させた。これにより、感光層用塗布液を得た。感光層用塗布液を、導電性基体としてのアルミニウム製のドラム状支持体（直径３０ｍｍ、全長２３８．５ｍｍ）上に、ディップコート法を用いて塗布した。塗布した感光層用塗布液を、１２０℃で８０分間熱風乾燥させた。これにより、導電性基体上に、単層の感光層（膜厚３０μｍ）を形成した。その結果、感光体（Ａ−１）が得られた。
【０２８１】
（感光体（Ａ−２）〜（Ａ−１３）及び（Ｂ−１）〜（Ｂ−１０）の製造）
次の点を変更した以外は、感光体（Ａ−１）の製造と同じ方法で、感光体（Ａ−２）〜（Ａ−１３）及び（Ｂ−１）〜（Ｂ−１０）の各々を製造した。感光体（Ａ−１）の製造ではバインダー樹脂としてポリアリレート樹脂（Ｒ−１−Ｍ１）を使用したが、感光体（Ａ−２）〜（Ａ−１３）及び（Ｂ−１）〜（Ｂ−１０）の各々の製造では表１及び表２に示す種類のバインダー樹脂を使用した。感光体（Ａ−１）の製造では電子輸送剤として化合物（２−Ｅ２）を使用したが、感光体（Ａ−２）〜（Ａ−１３）及び（Ｂ−１）〜（Ｂ−１０）の各々の製造では表１及び表２に示す種類の電子輸送剤を使用した。
【０２８２】
＜炭酸カルシウム帯電量の測定＞
感光体（Ａ−１）〜（Ａ−１３）及び（Ｂ−１）〜（Ｂ−１０）の各々に対して、炭酸カルシウム帯電量を測定した。
【０２８３】
以下、図２を再び参照して、感光層１０２と炭酸カルシウムとを摩擦させたときの炭酸カルシウムの帯電量を測定する方法を説明する。炭酸カルシウムの帯電量は、下記の第一ステップ、第二ステップ、第三ステップ及び第四ステップを行うことにより測定した。炭酸カルシウムの帯電量の測定には、治具１０を使用した。
【０２８４】
治具１０は、第一台１２と、回転シャフト１４と、回転駆動部１６（例えば、モーター）と、第二台１８とを備えている。回転駆動部１６は、回転シャフト１４を回転させる。回転シャフト１４は、回転シャフト１４の回転軸Ｓを中心に回転する。第一台１２は、回転シャフト１４と一体になって、回転軸Ｓを中心に回転する。第二台１８は、回転することなく固定されている。
【０２８５】
（第一ステップ）
第一ステップでは、感光層１０２を２個準備した。以下、感光層１０２の一方を第一感光層１０２ａと、感光層１０２の他方を第二感光層１０２ｂと記載する。まず、膜厚Ｌ１が３０μｍである第一感光層１０２ａを備える第一フィルム２０を準備した。また、膜厚Ｌ２が３０μｍである第二感光層１０２ｂを備える第二フィルム２２を準備した。第一フィルム２０及び第二フィルム２２として、オーバーヘッドプロジェクタ（ＯＨＰ）フィルムを使用した。第一フィルム２０及び第二フィルム２２の大きさは、各々、直径３ｃｍの円形状であった。第一フィルム２０及び第二フィルム２２の各々の上に、感光体（Ａ−１）の製造に使用した感光層用塗布液を塗布した。塗布した感光層用塗布液を、１２０℃で８０分間熱風乾燥させた。その結果、第一感光層１０２ａを備える第一フィルム２０、及び第二感光層１０２ｂを備える第二フィルム２２が得られた。
【０２８６】
（第二ステップ）
第二ステップでは、０．００７ｇの炭酸カルシウムを、第一感光層１０２ａ上に載せた。これにより、炭酸カルシウムから構成される炭酸カルシウム層２４を、第一感光層１０２ａ上に形成した。そして、炭酸カルシウム層２４上に第二感光層１０２ｂを載せた。第二ステップの具体的な手順は以下の通りであった。
【０２８７】
まず、第一フィルム２０を、両面テープを用いて第一台１２に固定した。第一フィルム２０が備える第一感光層１０２ａ上に、０．００７ｇの炭酸カルシウムを載せた。これにより、炭酸カルシウムから構成される炭酸カルシウム層２４を第一感光層１０２ａ上に形成した。炭酸カルシウム層２４が第二感光層１０２ｂと接触するように、両面テープを用いて第二フィルム２２を第二台１８に固定した。これにより、下から順に、第一台１２、第一フィルム２０、第一感光層１０２ａ、炭酸カルシウム層２４、第二感光層１０２ｂ、第二フィルム２２及び第二台１８が配置された。第一台１２、第一フィルム２０、第一感光層１０２ａ、第二感光層１０２ｂ、第二フィルム２２及び第二台１８の各中心が、回転軸Ｓを通るように配置された。
【０２８８】
（第三ステップ）
第三ステップでは、温度２３℃且つ相対湿度５０％ＲＨの環境下で、第二感光層１０２ｂを固定したまま、回転速度６０ｒｐｍで６０秒間第一感光層１０２ａを回転させた。具体的には、回転駆動部１６を駆動させて、回転シャフト１４、第一台１２、第一フィルム２０及び第一感光層１０２ａを、回転速度６０ｒｐｍで６０秒間、回転軸Ｓを中心に回転させた。これにより、炭酸カルシウム層２４に含まれる炭酸カルシウムが第一感光層１０２ａと第二感光層１０２ｂとの間で摩擦され、炭酸カルシウムが帯電した。
【０２８９】
（第四ステップ）
第四ステップでは、第三ステップで帯電させた炭酸カルシウムを治具１０から取出し、帯電量測定装置（吸引式小型帯電量測定装置、トレック社製「ＭＯＤＥＬ  ２１２ＨＳ」）を用いて吸引した。吸引された炭酸カルシウムの総電気量Ｑ（単位：＋μＣ）と質量Ｍ（単位：ｇ）とを、帯電量測定装置を用いて測定した。計算式「帯電量＝Ｑ／Ｍ」から、炭酸カルシウムの帯電量（摩擦帯電量、単位：＋μＣ／ｇ）を算出した。
【０２９０】
以上、図２を参照して、感光層１０２と炭酸カルシウムとを摩擦させたときの炭酸カルシウムの帯電量を測定する方法を説明した。感光体（Ａ−２）〜（Ａ−１３）及び（Ｂ−１）〜（Ｂ−１０）の各々の炭酸カルシウムの帯電量は、次の点を変更した以外は、感光体（Ａ−１）の炭酸カルシウムの帯電量の測定と同じ方法で測定した。第一ステップにおいて、感光体（Ａ−１）の製造に使用した感光層用塗布液の代わりに、感光体（Ａ−２）〜（Ａ−１３）及び（Ｂ−１）〜（Ｂ−１０）の各々の製造に使用した感光層用塗布液を使用した。
【０２９１】
感光体（Ａ−１）〜（Ａ−１３）及び（Ｂ−１）〜（Ｂ−１０）の各々について、算出された炭酸カルシウムの帯電量を表１及び表２に示す。なお、炭酸カルシウムの帯電量が大きい正の値であるほど、感光層に対して炭酸カルシウムが正帯電し易いことを示す。
【０２９２】
＜感度特性の評価＞
感光体（Ａ−１）〜（Ａ−１３）及び（Ｂ−１）〜（Ｂ−１０）の各々に対して、感度特性を評価した。感度特性の評価は、温度２３℃及び相対湿度５０％ＲＨの環境下で行った。まず、ドラム感度試験機（ジェンテック株式会社製）を用いて、感光体の表面を＋６００Ｖに帯電させた。次いで、バンドパスフィルターを用いて、ハロゲンランプの白色光から単色光（波長７８０ｎｍ、半値幅２０ｎｍ、光エネルギー１．５μＪ／ｃｍ2）を取り出した。取り出された単色光を、感光体の表面に照射した。照射が終了してから０．５秒経過した時の感光体の表面電位を測定した。測定された表面電位を、露光後電位（ＶL、単位：＋Ｖ）とした。測定された感光体の露光後電位（ＶL）を、表２に示す。なお、露光後電位（ＶL）が小さい正の値であるほど、感光体の感度特性が優れていることを示す。
【０２９３】
＜画像特性の評価＞
感光体（Ａ−１）〜（Ａ−１３）及び（Ｂ−１）〜（Ｂ−１０）の各々に対して、画像特性を評価した。画像特性の評価は、温度３２．５℃、相対湿度８０％ＲＨの環境下で行った。評価機として、画像形成装置（京セラドキュメントソリューションズ株式会社製「モノクロプリンターＦＳ−１３００Ｄ」）の改造機を用いた。具体的には、モノクロプリンターＦＳ−１３００Ｄに対して、非接触現像方式を接触現像方式に変更し、ブレードクリーニング方式をブレードクリーナーレス方式に変更し、スコロトロン帯電器を帯電ローラーに変更する改造を行った。なお、この評価機は、直接転写方式を採用していた。記録媒体として、京セラドキュメントソリューションズ株式会社販売「京セラドキュメントソリューションズブランド紙ＶＭ−Ａ４」（Ａ４サイズ）を使用した。評価機による評価には、一成分現像剤（試作品）を使用した。
【０２９４】
評価機を用いて、感光体の回転速度１６８ｍｍ／秒及び帯電電位＋６３０Ｖの条件で、２００００枚の記録媒体に画像Ｉ（印字率１％の画像）を連続して印刷した。続いて、１枚の記録媒体に画像ＩＩ（Ａ４サイズの黒色ソリッド画像）を印刷した。画像ＩＩが形成された記録媒体を肉眼で観察し、画像ＩＩ内に現れる白点の数を数えた。感光体の表面に記録媒体の微小成分（例えば、紙粉）が付着するほど、画像ＩＩ内の白点の個数が増加する傾向がある。画像ＩＩ内に現れる白点の個数を、表１及び表２に示す。
【０２９５】
表１及び表２中、ＥＴＭ、樹脂及びＶLは、各々、電子輸送剤、バインダー樹脂及び露光後電位を示す。表１及び表２中の比率ｐは、繰り返し単位（１２−１）の数と繰り返し単位（１２−２）の数との和に対する、繰り返し単位（１２−１）の数の比率を示す。なお、ポリアリレート樹脂（Ｒ−６−ＭＡ）は、芳香族ジオール由来の繰り返し単位として繰り返し単位（１１）の代わりに繰り返し単位（１４）を含有していた。ポリアリレート樹脂（Ｒ−６−ＭＡ）は繰り返し単位（１２−１）を有していないため、比率ｐの欄には、繰り返し単位（１２−２Ｅ）の数と繰り返し単位（１２−２Ｄ）の数との和に対する、繰り返し単位（１２−２Ｅ）の数の比率を記載した。
【０２９６】
【表１】
2018180245.tif 000051
【０２９７】
【表２】
2018180245.tif 000052
【０２９８】
感光体（Ａ−１）〜（Ａ−１３）の各々は、導電性基体と、単層の感光層とを備えていた。感光層は、電荷発生剤と、電子輸送剤と、ポリアリレート樹脂とを含有していた。電子輸送剤が、化合物（１）、（２）、（３）、（４）又は（５）を含んでいた。具体的には、電子輸送剤として、化合物（１−Ｅ１）、（２−Ｅ２）、（３−Ｅ３）、（４−Ｅ４）、（４−Ｅ５）又は（５−Ｅ６）を感光層が含有していた。ポリアリレート樹脂が、繰り返し単位（１１）の少なくとも１種と、繰り返し単位（１２）の少なくとも１種と、末端基（１３）とを含んでいた。具体的には、ポリアリレート樹脂（Ｒ−１−Ｍ１）〜（Ｒ−１−Ｍ４）、（Ｒ−２−Ｍ１）、（Ｒ−３−Ｍ１）、（Ｒ−４−Ｍ１）及び（Ｒ−５−Ｍ１）の何れかを感光層が含有していた。感光層と炭酸カルシウムとを摩擦させたときの炭酸カルシウムの帯電量は、＋８．０μＣ／ｇ以上であった。そのため、表１から明らかなように、感光体（Ａ−１）〜（Ａ−１３）では、形成画像における白点の個数が少なく、白点の発生が抑制されていた。また、感光体（Ａ−１）〜（Ａ−１３）では、感光体の感度特性を損なうことなく、形成画像における白点の発生を抑制することができた。
【０２９９】
感光体（Ａ−１）〜（Ａ−１３）のうち、感光体（Ａ−６）〜（Ａ−９）においては、繰り返し単位（１１−２）と、繰り返し単位（１２−１Ｃ）と、繰り返し単位（１２−２Ａ）と、末端基（Ｍ１）とを含むポリアリレート樹脂が感光層に含有されていた。また、感光体（Ａ−６）〜（Ａ−９）においては、電子輸送剤として化合物（３−Ｅ３）、（４−Ｅ４）、（４−Ｅ５）又は（５−Ｅ６）が感光層に含有されていた。また、感光体（Ａ−６）〜（Ａ−９）においては、感光層と炭酸カルシウムとを摩擦させたときの炭酸カルシウムの帯電量が＋１２．１μＣ／ｇ以上であった。そのため、表１から明らかなように、感光体（Ａ−６）〜（Ａ−９）では、形成画像における白点の１１個以下であり、白点の発生が特に抑制されていた。
【０３００】
感光体（Ａ−１）〜（Ａ−１３）のうち、感光体（Ａ−１１）においては、繰り返し単位（１１−２）と、繰り返し単位（１２−１Ｃ）と、繰り返し単位（１２−２Ｂ）と、末端基（Ｍ１）とを含むポリアリレート樹脂が感光層に含有されていた。また、感光体（Ａ−１１）においては、電子輸送剤として化合物（２−Ｅ２）が感光層に含有されていた。また、感光体（Ａ−１１）においては、感光層と炭酸カルシウムとを摩擦させたときの炭酸カルシウムの帯電量が＋１２．０μＣ／ｇであった。そのため、表１から明らかなように、感光体（Ａ−１１）では、形成画像における白点の１１個であり、白点の発生が特に抑制されていた。
【０３０１】
感光体（Ａ−１）〜（Ａ−１３）のうち、感光体（Ａ−１３）においては、繰り返し単位（１１−４）と、繰り返し単位（１２−１Ｃ）と、繰り返し単位（１２−２Ａ）と、末端基（Ｍ１）とを含むポリアリレート樹脂が感光層に含有されていた。また、感光体（Ａ−１３）においては、電子輸送剤として化合物（２−Ｅ２）が感光層に含有されていた。また、感光体（Ａ−１３）においては、感光層と炭酸カルシウムとを摩擦させたときの炭酸カルシウムの帯電量が＋１２．２μＣ／ｇであった。そのため、表１から明らかなように、感光体（Ａ−１３）では、形成画像における白点の１０個であり、白点の発生が特に抑制されていた。
【０３０２】
一方、感光体（Ｂ−１）〜（Ｂ−３）及び（Ｂ−９）の各々に含有されるポリアリレート樹脂は、末端基（ＭＡ）又は（ＭＢ）を含んでいた。しかし、末端基（ＭＡ）及び（ＭＢ）は、一般式（１３）に包含される末端基ではなかった。詳しくは、末端基（ＭＡ）においては、一般式（１３）中のＲfに対応する部位が、少なくとも１つのフルオロ基を有する鎖脂肪族基ではなかった。末端基（ＭＢ）においては、一般式（１３）中のＲfに対応する部位が、鎖状脂肪族基ではなかった。また、感光体（Ｂ−１）〜（Ｂ−３）及び（Ｂ−９）の各々では、感光層と炭酸カルシウムとを摩擦させたときの炭酸カルシウムの帯電量は、＋８．０μＣ／ｇ未満であった。そのため、表２から明らかなように、感光体（Ｂ−１）〜（Ｂ−３）及び（Ｂ−９）では、形成画像における白点の個数が多く、白点の発生が抑制されていなかった。
【０３０３】
感光体（Ｂ−４）〜（Ｂ−８）の各々では、感光層が化合物（Ｅ７）〜（Ｅ１１）の何れかを含有していた。しかし、化合物（Ｅ７）〜（Ｅ１１）は何れも、一般式（１）、（２）、（３）、（４）及び（５）に包含される化合物ではなかった。また、感光体（Ｂ−４）〜（Ｂ−８）の各々では、感光層と炭酸カルシウムとを摩擦させたときの炭酸カルシウムの帯電量は、＋８．０μＣ／ｇ未満であった。そのため、表２から明らかなように、感光体（Ｂ−４）〜（Ｂ−８）では、形成画像における白点の個数が多く、白点の発生が抑制されていなかった。
【０３０４】
感光体（Ｂ−１０）に含有されるポリアリレート樹脂は、末端基（ＭＡ）を含んでいた。しかし、末端基（ＭＡ）は、一般式（１３）に包含される末端基ではなかった。また、感光体（Ｂ−１０）に含有されるポリアリレート樹脂は、繰り返し単位（１４）を有していた。しかし、繰り返し単位（１４）は、一般式（１１）に包含される繰り返し単位ではなかった。また、感光体（Ｂ−１０）では、感光層と炭酸カルシウムとを摩擦させたときの炭酸カルシウムの帯電量は、＋８．０μＣ／ｇ未満であった。そのため、表２から明らかなように、感光体（Ｂ−１０）では、形成画像における白点の個数が多く、白点の発生が抑制されていなかった。
【０３０５】
以上のことから、本発明に係る感光体は、形成画像における白点の発生を抑制することが示された。また、本発明に係るプロセスカートリッジ及び画像形成装置は、形成画像における白点の発生を抑制することが示された。
【産業上の利用可能性】
【０３０６】
本発明に係る感光体は、画像形成装置に利用できる。本発明に係るプロセスカートリッジ及び画像形成装置は、記録媒体に画像を形成するために利用できる。
【符号の説明】
【０３０７】
４２    帯電部
４４    露光部
４６    現像部
４８    転写部
１００  電子写真感光体
１０１  導電性基体
１０２  感光層
１１０  画像形成装置
Ｐ      記録媒体
【図１】
2018180245.tif 000067
【図２】
2018180245.tif 000068
【図３】
2018180245.tif 000069